(57)【特許請求の範囲】
【請求項１】
少なくとも、
ａ）  式（Ｉ）の一種類のアルカノールアミン、
ｂ）  式（ＩＩ）の一種類のウラシル、
〔ここで、式（Ｉ）：
【化１】
0004711284.tif 000014
のアルカノールアミンについて、
ｘ＝１、２、又は３；
ｙ＝１、２、３、４、５、又は６；
ｎ＝１〜１０；
Ｒ１及びＲ２＝互いに独立に、Ｈ、Ｃ１〜Ｃ２２−アルキル、−［−（ＣＨＲ３ａ）ｙ−ＣＨＲ３ｂ−Ｏ−］ｎ−Ｈ、−［−（ＣＨＲ３ａ）ｙ−ＣＨＲ３ｂ−Ｏ−］ｎ−ＣＯ−Ｒ４、Ｃ２〜Ｃ２０−アルケニル、Ｃ２〜Ｃ１８−アシル、Ｃ４〜Ｃ８−シクロアルキル、（ここで、これはβ−位置にＯＨ置換基を持っていてもよい）、Ｃ６〜Ｃ１０−アリール、Ｃ７〜Ｃ１０−アルカリール、又はＣ７〜Ｃ１０−アラルキル、或は、もしｘ＝１であるならば、Ｒ１及びＲ２は、Ｎと一緒になって炭素原子、及び０個、１個又は２個のヘテロ原子から構成された４〜１０員環の閉じた環を形成していてもよく、或は、もしｘ＝２であるならば、Ｒ１はＣ２〜Ｃ１８−アルキレンであってもよく、それは、両方のβ−炭素原子の所にＯＨ置換基を持っていてもよく、且つ（又は）一つ以上のＯ原子及び（又は）一つ以上のＮＲ２基によって中断されていてもよく、或はジヒドロキシ置換テトラヒドロジシクロペンタジエニレン、ジヒドロキシ置換エチルシクロヘキサニレン、ジヒドロキシ置換４，４’−（ビスフェノールＡジプロピルエーテル）イレン、イソホロニレン、ジメチルシクロヘキサニレン、ジシクロヘキシルメタニレン、又は３，３’−ジメチルジシクロヘキシルメタニレンでもよく、もしｘ＝３であるならば、Ｒ１は、トリヒドロキシ置換（トリ−Ｎ−プロピルイソシアヌレート）トリイルでもよく；
Ｒ３ａ及びＲ３ｂ＝互いに独立に、Ｃ１〜Ｃ２２−アルキル、Ｃ２〜Ｃ６−アルケニル、Ｃ６〜Ｃ１０−アリール、Ｈ、又はＣＨ２−Ｘ−Ｒ５（ここでＸ＝Ｏ、Ｓ、−Ｏ−ＣＯ−、又は−ＣＯ−Ｏ−である）；
Ｒ４＝Ｃ１〜Ｃ１８−アルキル／アルケニル、又はフェニル；及び
Ｒ５＝Ｈ、Ｃ１〜Ｃ２２−アルキル、Ｃ２〜Ｃ２２−アルケニル、又はＣ６〜Ｃ１０−アリール；
であり、式（ＩＩ）：
【化２】
0004711284.tif 000015
のウラシルについては、
Ｒ１及びＲ２は、互いに独立に、Ｃ１〜Ｃ２４−アルキルであり、それは−ＣＯ２−及び（又は）一つ以上の酸素原子により中断されていてもよく、且つ（又は）一つ以上のＯＨ基により置換されていてもよく、或はＣ３〜Ｃ２４−アルケニルで、分岐していてもいなくてもよく、或はＣ５〜Ｃ８−シクロアルキルで、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、或はＣ７〜Ｃ９−フェニルアルキルで、フェニル環が、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、Ｒ１又はＲ２は、水素でもよく、ＹはＳ又はＯである。〕
を含む、塩素含有重合体を安定化するための安定化剤混合物。
【請求項２】
少なくとも、
ａ）  請求項１に記載の、式（Ｉ）の、一又は多官能性エポキシドとアンモニア、又は、一又は多官能性ジアルキル（アリール）−又はモノアルキル（アリール）−アミンとの一つの反応生成物、及び
ｂ）  請求項１に記載の、式（ＩＩ）のウラシル
を含む、塩素含有重合体を安定化するための安定化剤混合物。
【請求項３】
少なくとも、
ａ）  請求項１に記載の、式（Ｉ）の、一種類のアルカノールアミン、
ｂ）  式（ＩＩＩ）：
【化３】
0004711284.tif 000016
（式中、
Ｙは酸素又は硫黄であり、
Ｒ２は、Ｃ１〜Ｃ２４−アルキルで、−ＣＯ２−及び（又は）酸素原子により中断されているか、且つ（又は）１〜３個のＯＨ基によって置換されていてもよく、或はＣ３〜Ｃ２４−アルケニル、Ｃ７〜Ｃ１０−フェニルアルキル、Ｃ５〜Ｃ８−シクロアルキル、Ｃ７〜Ｃ１０−アルキルフェニル、フェニル、又はナフチルであり、夫々の場合、芳香族ラジカルは−ＯＨ、Ｃ１〜Ｃ１２−アルキル及び（又は）ＯＣ１〜Ｃ４−アルキルにより置換されていてもよく、Ｒ１は、Ｒ２について定義した通りであるか、又はＲ１は水素である。）
の一種類のシアノアセチル尿素、
を含む、塩素含有重合体を安定化するための安定化剤混合物。
【請求項４】
少なくとも、
ａ）  一般式（Ｉ）の、一又は多官能性エポキシドとアンモニア、又は、一又は多官能性ジアルキル（アリール）−又はモノアルキル（アリール）−アミンとの一つの反応生成物、及び
ｂ）  請求項３に記載の、一般式（ＩＩＩ）のシアノアセチル尿素、
を含む、塩素含有重合体を安定化するための安定化剤混合物。
【請求項５】
多官能性エポキシドが、ジシクロペンタジエンジエポキシド、ビニルシクロヘキセンジエポキシド、ビスフェノールＡジグリシジルエーテル、又はトリス−グリシジルイソシアヌレートであり、ジアルキルアミンが、ジエタノールアミン、又はジイソプロパノールアミンであり、モノアルキルアミンが、モノエタノールアミン、又はモノイソプロパノールアミンである、請求項２又は４に記載の安定化剤混合物。
【請求項６】
一般式（Ｉ）の化合物で、Ｒ３ａ及びＲ３ｂが、互いに独立に、Ｈ又はＣＨ３であり、Ｙ＝１である、請求項１〜５のいずれか１項に記載の安定化剤混合物。
【請求項７】
一般式（Ｉ）の化合物で、Ｒ１＝Ｒ２＝ＣＨ２−ＣＨＲ３ｂ−ＯＨである、請求項１〜６のいずれか１項に記載の安定化剤混合物。
【請求項８】
一般式（Ｉ）の化合物が、トリス（２−ヒドロキシ−１−プロピル）アミン、トリス（２−ヒドロキシエチル）アミン、ビス（２−ヒドロキシエチル）−２−ヒドロキシ−１−プロピルアミン、Ｎ，Ｎ−ビス（２−ヒドロキシエチル）−Ｎ−パルミチルアミン、Ｎ，Ｎ−ビス（２−ヒドロキシエチル）−Ｎ−オレイルアミン、Ｎ，Ｎ−ビス（２−ヒドロキシエチル）−Ｎ−ステアリルアミン、Ｎ−（２−ヒドロキシヘキサデシル）ジエタノールアミン、Ｎ−（２−ヒドロキシ−３−オクチルオキシプロピル）ジエタノールアミン、Ｎ−（２−ヒドロキシ−３−デシルオキシプロピル）ジエタノールアミン、又はそれらの混合物である、請求項１〜７のいずれか１項に記載の安定化剤混合物。
【請求項９】
少なくとも一種類の過塩素酸塩も含む、請求項１〜８のいずれか１項に記載の、塩素含有重合体を安定化するための安定化剤混合物。
【請求項１０】
過塩素酸塩が、式、Ｍ（ＣｌＯ４）ｎ（式中、Ｍは、Ｌｉ、Ｎａ、Ｋ、Ｍｇ、Ｃａ、Ｓｒ、Ｂａ、Ｚｎ、Ａｌ、Ｌａ、Ｃｅ、又はハイドロタルサイト層状格子陽イオン、又は有機オニウム陽イオンであり、ｎは、Ｍの原子価に適切な、１、２、又は３であるか、又はハイドロタルサイト層状格子陽イオンが存在するならば、０＜ｎ≦１である）の化合物である、請求項１〜９のいずれか１項に記載の安定化剤混合物。
【請求項１１】
過塩素酸塩で、Ｍ＝Ｎａ又はＫであり、ｎ＝１である、請求項９または１０に記載の安定化剤混合物。
【請求項１２】
無水ハイドロタルサイト、又はゼオライトも含む、請求項１〜１１のいずれか１項に記載の安定化剤混合物。
【請求項１３】
金属石鹸を含み、且つ（又は）、ポリオール及び２糖類アルコール、ヒドロキシカルボン酸の塩、グリシジル化合物、ハイドロタルサイト、アルカリ金属又はアルカリ土類金属のアルミノ珪酸塩、アルカリ金属又はアルカリ土類金属の水酸化物／酸化物、又は対応する炭酸（水素）塩、又はカルボン酸塩、及び充填剤／顔料、可塑剤、酸化防止剤、光安定化剤、光学的光沢剤、潤滑剤、及びエポキシ化脂肪酸エステルの群からの別の物質を含む、請求項１〜１２のいずれか１項に記載の安定化剤混合物。
【請求項１４】
ホスファイトも存在する、請求項１〜１３のいずれか１項に記載の安定化剤混合物。
【請求項１５】
付加的亜燐酸エステルが、二亜燐酸ジステアリルペンタエリトリトール、亜燐酸トリフェニル、亜燐酸トリスノニルフェニル、亜燐酸フェニルジデシル、亜燐酸ポリ（ジプロピレングリコール）フェニル、二亜燐酸テトラフェニルジプロピレングリコール、二亜燐酸テトライソデシルジプロピレングリコール、亜燐酸トリスジプロピレングリコール、亜燐酸デシルジフェニル、亜燐酸トリオクチル、亜燐酸トリラウリルである、請求項１〜１４のいずれか１項に記載の安定化剤混合物。
【請求項１６】
塩素含有重合体及び請求項１〜１５のいずれか１項に記載の安定化剤混合物を含む、組成物。
【請求項１７】
塩素含有重合体１００重量部に基づき、０．０１〜１０重量部の式（Ｉ）の化合物、及び０．０１〜１０重量部の式（ＩＩ）の化合物を含むことを特徴とする、請求項１６に記載の組成物。
【請求項１８】
塩素含有重合体１００重量部に基づき、０．０１〜１０重量部の式（Ｉ）の化合物、及び０．０１〜１０重量部の式（ＩＩＩ）の化合物を含むことを特徴とする、請求項１６に記載の組成物。
【請求項１９】
塩素含有重合体１００重量部に基づき、０．００１〜５重量部の過塩素酸塩を含むことを特徴とする、請求項１７又は１８に記載の組成物。
【請求項２０】
塩素含有重合体１００重量部に基づき、０．０５〜５重量部のホスファイトを含むことを特徴とする、請求項１９に記載の組成物。
【請求項２１】
塩素含有重合体に、安定化剤混合物を添加することにより、塩素含有重合体を安定化する方法であって、前記安定化剤混合物は以下から選択される方法。
（ｉ）塩素含有重合体を安定化するための安定化剤混合物であって、少なくとも以下を含むもの：
ａ）請求項１に記載の、式（Ｉ）の、一種類のアルカノールアミン、および
ｂ）式（ＩＩ）のウラシル化合物：
【化４】
0004711284.tif 000017
Ｒ１及びＲ２は、互いに独立に、Ｃ１〜Ｃ２４−アルキルであり、それは−ＣＯ２−及び（又は）一つ以上の酸素原子により中断されていてもよく、且つ（又は）一つ以上のＯＨ基により置換されていてもよく、或はＣ３〜Ｃ２４−アルケニルで、分岐していてもいなくてもよく、或はＣ５〜Ｃ８−シクロアルキルで、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、或はＣ７〜Ｃ９−フェニルアルキルで、フェニル環が、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、Ｒ１又はＲ２は、水素でもよく、ＹはＳ又はＯである。〕、ならびに
（ｉｉ）塩素含有重合体を安定化するための安定化剤混合物であって、少なくとも以下を含むもの：
ａ）請求項１に記載の、式（Ｉ）の、一種類のアルカノールアミン、および
ｂ）式（ＩＩＩ）の一種類のシアノアセチル尿素：
【化５】
0004711284.tif 000018
（式中、
Ｙは酸素又は硫黄であり、
Ｒ２は、Ｃ１〜Ｃ２４−アルキルで、−ＣＯ２−及び（又は）酸素原子により中断されているか、且つ（又は）１〜３個のＯＨ基によって置換されていてもよく、或はＣ３〜Ｃ２４−アルケニル、Ｃ７〜Ｃ１０−フェニルアルキル、Ｃ５〜Ｃ８−シクロアルキル、Ｃ７〜Ｃ１０−アルキルフェニル、フェニル、又はナフチルであり、夫々の場合、芳香族ラジカルは−ＯＨ、Ｃ１〜Ｃ１２−アルキル及び（又は）ＯＣ１〜Ｃ４−アルキルにより置換されていてもよく、Ｒ１は、Ｒ２について定義した通りであるか、又はＲ１は水素である。）。
【請求項２２】
安定化された塩素含有重合体が可塑化ＰＶＣを形成することを特徴とする、請求項２１に記載の塩素含有重合体を安定化する方法。
【請求項２３】
可塑化ＰＶＣが、合成皮革、床材、織物被覆、壁覆い、金属被覆またはモーター乗り物のための下側保護材の製造に役立つことを特徴とする、請求項２１に記載の塩素含有重合体を安定化する方法。
【請求項２４】
塩素含有重合体が可塑化されていないＰＶＣであることを特徴とする、請求項２１に記載の塩素含有重合体を安定化する方法。
【請求項２５】
塩素含有重合体が、包装用フォイル、熱成型性フォイル、防護パッドフォイル、装飾フォイル、吹き込みフォイル、又はＰＶＣパイプ、又はプロファイルの製造に役立つことを特徴とする、請求項２１に記載の塩素含有重合体を安定化する方法。
【発明の詳細な説明】
【技術分野】
【０００１】
本発明は、少なくとも一種類のアルカノールアミン、少なくとも一種類のウラシルを含み、もし適当ならば一種類の過塩素酸塩も含み、塩素含有重合体を安定化するのに適した安定化剤混合物に関する。
【背景技術】
【０００２】
ＰＶＣを安定化することができる多くの添加剤が存在する。重金属鉛、バリウム、及びカドミウムの化合物は、この目的に特によく適しているが、今日、周囲の土地がそれらの重金属を含むことにより批判を受けている〔例えば、Ｈ．ツバイフェル（Ｚｗｅｉｆｅｌ）、「プラスチック添加剤便覧」（Ｐｌａｓｔｉｃｓ  Ａｄｄｉｔｉｖｅｓ  Ｈａｎｄｂｏｏｋ）、カール・ハンサー出版（Ｃａｒｌ  Ｈａｎｓｅｒ  Ｖｅｒｌａｇ）、第５版（２００１）、第４２７頁〜第４８３頁、及びＷ．ベッカー（Ｂｅｃｋｅｒ）、Ｄ．ブラオン（Ｂｒａｕｎ）、「プラスチック便覧ＰＶＣ」（Ｋｕｎｓｔｓｔｏｆｆ  Ｈａｎｄｂｕｃｈ  ＰＶＣ）第２／１巻、カール・ハンサー出版、第２版（１９８５）、第５３１頁〜第５３８頁、及びカーク・オスマー（Ｋｉｒｋ−Ｏｔｈｍｅｒ）、「エンサイクロペディア・オブ・ケミカル・テクノロジー」第４版（１９９４）、第１２巻、「熱安定化剤」（Ｈｅａｔ  Ｓｔａｂｉｌｉｚｅｒｓ）、第１０７１頁〜第１０９１頁を参照〕。
【０００３】
処理業者及び消費者は、これらの安定化剤を益々使おうとしなくなってきている。従って、鉛、バリウム、及びカドミウムを含まない有効な安定化剤及び安定化剤混合物を見出そうとする試みが続けられている。本発明は、熱的及び（又は）光化学的劣化に関し、安定化作用を有し、ハロゲン含有重合体の一成分として優れた初期の色を与え、色の安定性も与える組成物を与えようとするものである。
【０００４】
作業での健康及び安定性、許容される制約、或は処理の信頼性に基づく普及した必要条件に適切な、処理方法に適合した混合の詳細をここに与えることができる。思いがけないことに、本発明は、プラスチックに入れても生理学的に危険がなく、或る場合には単独で用いた場合には満足すべき処理安定性を確実には与えない物質の組合せを与える。
【０００５】
本出願人によるＷＯ  ０２／４８２４９  Ａ２明細書には、少なくとも一種類の過塩素酸塩と組合せた、式（Ｉ）の化合物が記載されている。この明細書の比較例及び発明の例は、一般式（Ｉ）の化合物は、単独で用いると、許容可能な初期色には役立たないことを示している。
【０００６】
今度、ａ）一般式（Ｉ）の、少なくとも一種類のアルカノールアミン、或は、一又は多官能性エポキシドとアンモニア、又は、一又は多官能性ジアルキル（アリール）−又はモノアルキル（アリール）−アミンとの一つの反応生成物、及びｂ）一般式（ＩＩ）の少なくとも一種類のウラシル、又は夫々一般式（ＩＩＩ）のそれらの前駆物質、及びもし適切ならば、一種類の過塩素酸塩、特にアルカリ金属又はアルカリ土類金属の過塩素酸塩から構成された混合物が、塩素含有重合体、特にＰＶＣを安定化するのに特に適していることが見出された。初期色について求められている必要条件に従う安定化剤混合物を与えるために設定された目的は、この新規な組合せによって満足されている。更に、過塩素酸塩、特にアルカリ金属又はアルカリ土類金属の過塩素酸塩を添加することにより、塩素含有重合体、特にＰＶＣの安定化を改良することができる。
【０００７】
他の種類のアミンを、過塩素酸塩を用いずに単独で用いると、満足すべき処理安定性を与えず、特に希望の成形物の初期色は、非安定化物のそれとは実質的に異ならず、従って、処理業者により望まれる良好な初期色及び処理の信頼性についての要件が満足されない結果になる。
【０００８】
構造（ＩＩ）のウラシル、又は構造（ＩＩＩ）のそれらの前駆物質と組合せて用いるβ−ヒドロキシアルカノールアミンは、初期色を改良する機能を帯びることができる。これは、長い期間に亙る予想に従う使用特性を有する成形物の製造を可能にする。
【０００９】
驚いたことに、個々の成分を含む比較混合明細事項の作用を超えて広がる特許請求した組合せの相乗的作用が、過塩素酸塩を用いた系でも見出されている。
【００１０】
従って、本発明は、
ａ）  式（Ｉ）の、一種類のアルカノールアミン及び（又は）、一又は多官能性エポキシドと、アンモニア、又は一又は多官能性ジアルキル（アリール）−又はモノアルキル（アリール）−アミンとの一つの反応生成物、及び
ｂ）  式（ＩＩ）の一種類のウラシル、又は式（ＩＩＩ）のその前駆物質、及びもし適切ならば、
ｃ）  一種類の過塩素酸塩、
を少なくとも含む安定化剤混合物を与える。
【００１１】
式（Ｉ）のアルカノールアミンについては、ここでは次の通りである：
【００１２】
【化１】
0004711284.tif 000002
【００１３】
ｘ＝１、２、又は３；
ｙ＝１、２、３、４、５、又は６；
ｎ＝１〜１０；
Ｒ１及びＲ２＝互いに独立に、Ｈ、Ｃ１〜Ｃ２２−アルキル、−［−（ＣＨＲ３ａ）ｙ−ＣＨＲ３ｂ−Ｏ−］ｎ−Ｈ、−［−（ＣＨＲ３ａ）ｙ−ＣＨＲ３ｂ−Ｏ−］ｎ−ＣＯ−Ｒ４、Ｃ２〜Ｃ２０−アルケニル、Ｃ２〜Ｃ１８−アシル、Ｃ４〜Ｃ８−シクロアルキル、（ここで、これはβ−位置にＯＨ置換基を持っていてもよい）、Ｃ６〜Ｃ１０−アリール、Ｃ７〜Ｃ１０−アルカリール、又はＣ７〜Ｃ１０−アラルキルであり、或は、もしｘ＝１であるならば、Ｒ１及びＲ２は、Ｎと一緒になって炭素原子、及び、適当な場合には、２までのヘテロ原子から構成された４〜１０員環の閉じた環を形成していてもよく、或は、もしｘ＝２であるならば、Ｒ１はＣ２〜Ｃ１８−アルキレンであってもよく、それは、両方のβ−炭素原子の所にＯＨ置換基を持っていてもよく、且つ（又は）一つ以上のＯ原子及び（又は）一つ以上のＮＲ２基によって中断されていてもよく、或はジヒドロキシ置換テトラヒドロジシクロペンタジエニレン、ジヒドロキシ置換エチルシクロヘキサニレン、ジヒドロキシ置換４，４’−（ビスフェノールＡジプロピルエーテル）イレン、イソホロニレン、ジメチルシクロヘキサニレン、ジシクロヘキシルメタニレン、又は３，３’−ジメチルジシクロヘキシルメタニレンでもよく、もしｘ＝３であるならば、Ｒ１は、トリヒドロキシ置換（トリ−Ｎ−プロピルイソシアヌレート）トリイルであってもよく；
Ｒ３ａ及びＲ３ｂ＝互いに独立に、Ｃ１〜Ｃ２２−アルキル、Ｃ２〜Ｃ６−アルケニル、Ｃ６〜Ｃ１０−アリール、Ｈ、又はＣＨ２−Ｘ−Ｒ５（ここでＸ＝Ｏ、Ｓ、−Ｏ−ＣＯ−、又は−ＣＯ−Ｏ−である）であり；
Ｒ４＝Ｃ１〜Ｃ１８−アルキル／アルケニル、又はフェニルであり；及び
Ｒ５＝Ｈ、Ｃ１〜Ｃ２２−アルキル、Ｃ２〜Ｃ２２−アルケニル、又はＣ６〜Ｃ１０−アリールである。
【００１４】
本発明は、アルカノールアミンが一又は多官能性エポキシドと、アンモニア、又は一又は多官能性ジアルキル（アリール）−又はモノアルキル（アリール）−アミンとの反応生成物である安定化剤混合物も与える。
【００１５】
一般式（Ｉ）のアルカノールアミンの例は、Ｒ１及びＲ２＝メチル、エチル、プロピル、ブチル、シクロヘキシル、オクチル、ラウリル、テトラデシル、ヘキサデシル、ステアリル、オレイル、アリル、フェニル、又はベンジル、又はヒドロキシアルキルであり、Ｒ３＝Ｈ、メチル、エチル、プロピル、又はブチルである場合の化合物である。アルカノールアミンについては、Ｒ１＝ラウリル、テトラデシル、ヘキサデシル、ステアリル、又はオレイルであり、Ｒ２＝ヒドロキシアルキルである場合のものが好ましい。トリエタノール−及びトリイソプロパノールアミン、更に植物又は動物起源の脂肪アミンのエトキシレート及びプロポキシレートを用いることも可能である。トリアルカノールアミン及びモノアルキル／アルケニルジアルカノールアミンについては、Ｒ３＝Ｈ又はメチル、及びｙ＝１である場合のものが好ましく、特にエチレンオキシド又はプロピレンオキシドと２度反応させた脂肪アミンが好ましい。非常に良好な適合性を有する他の化合物は、次に列挙するものの中に見出すことができる。
【００１６】
エチレンオキシド又はプロピレンオキシドと１回又は２回反応させたメチル−又はジメチルアミン。
エチレンオキシド又はプロピレンオキシドと１回又は２回反応させたプロピル−又はジプロピルアミン。
エチレンオキシド又はプロピレンオキシドと１回又は２回反応させたイソプロピル−又はジイソプロピルアミン。
エチレンオキシド又はプロピレンオキシドと１回又は２回反応させたブチル−又はジブチルアミン。
エチレンオキシド又はプロピレンオキシドと１回又は２回反応させたイソブチル−又はジイソブチルアミン。
エチレンオキシド又はプロピレンオキシドと１回又は２回反応させたペンチル−又はジペンチルアミン。
エチレンオキシド又はプロピレンオキシドと１回又は２回反応させたイソペンチル−又はジイソペンチルアミン。
エチレンオキシド又はプロピレンオキシドと１回又は２回反応させたヘキシル−又はジヘキシルアミン。
エチレンオキシド又はプロピレンオキシドと１回又は２回反応させたイソヘキシル−又はジイソヘキシルアミン。
【００１７】
エチレンオキシド又はプロピレンオキシドと１回又は２回反応させたヘプチル−又はジヘプチルアミン。
エチレンオキシド又はプロピレンオキシドと１回又は２回反応させたイソヘプチル−又はジイソヘプチルアミン。
エチレンオキシド又はプロピレンオキシドと１回又は２回反応させたオクチル−又はジオクチルアミン。
エチレンオキシド又はプロピレンオキシドと１回又は２回反応させたイソオクチル−又はジイソオクチルアミン。
エチレンオキシド又はプロピレンオキシドと１回又は２回反応させたノニル−又はジノニルアミン。
エチレンオキシド又はプロピレンオキシドと１回又は２回反応させたイソノニル−又はジイソノニルアミン。
エチレンオキシド又はプロピレンオキシドと１回又は２回反応させたデシル−又はジデシルアミン。
エチレンオキシド又はプロピレンオキシドと１回又は２回反応させたイソデシル−又はジイソデシルアミン。
エチレンオキシド又はプロピレンオキシドと１回又は２回反応させたウンデシル−又はジウンデシルアミン。
エチレンオキシド又はプロピレンオキシドと１回又は２回反応させたイソウンデシル−又はジイソウンデシルアミン。
エチレンオキシド又はプロピレンオキシドと１回又は２回反応させたドデシル−又はジドデシルアミン。
エチレンオキシド又はプロピレンオキシドと１回又は２回反応させたイソドデシル−又はジイソドデシルアミン。
エチレンオキシド又はプロピレンオキシドと１回又は２回反応させたトリデシル−又はジトリデシルアミン。
【００１８】
エチレンオキシド又はプロピレンオキシドと１回又は２回反応させたイソトリデシル−又はジイソトリデシルアミン。
エチレンオキシド又はプロピレンオキシドと１回又は２回反応させたテトラデシル−又はジテトラデシルアミン。
エチレンオキシド又はプロピレンオキシドと１回又は２回反応させたヘキサデシル−又はジヘキサデシルアミン。
エチレンオキシド又はプロピレンオキシドと１回又は２回反応させたオクタデシル−又はジオクタデシルアミン。
エチレンオキシド又はプロピレンオキシドと１回又は２回反応させたエイコシル−又はジエイコシルアミン。
エチレンオキシド又はプロピレンオキシドと１回又は２回反応させたドコシル−又はジドコシルアミン。
エチレンオキシド又はプロピレンオキシドと反応させたＮ−メチルブチルアミン。
エチレンオキシド又はプロピレンオキシドと反応させたＮ−エチルブチルアミン。
エチレンオキシド又はプロピレンオキシドと１回又は２回反応させたアリル−又はジアリルアミン。
エチレンオキシド又はプロピレンオキシドと１回又は２回反応させたクロチル−又はジクロチルアミン。
エチレンオキシド又はプロピレンオキシドと１回又は２回反応させたオクタデシニル−又はジオクタデシニルアミン。
エチレンオキシド又はプロピレンオキシドと１回又は２回反応させたベンジル−又はジベンジルアミン。
エチレンオキシド又はプロピレンオキシドと１回又は２回反応させたシクロヘキシル−又はジシクロヘキシルアミン。
エチレンオキシド又はプロピレンオキシドと反応させたＮ−メチルシクロヘキシルアミン。
エチレンオキシド又はプロピレンオキシドと反応させたＮ−エチルシクロヘキシルアミン。
【００１９】
ジエタノール−又はジイソプロパノールアミンと２回反応させた４−ビニル−１−シクロヘキセンジエポキシド。
ジエタノール−又はジイソプロパノールアミンと２回反応させたジシクロペンタジエンジエポキシド。
ジエタノール−又はジイソプロパノールアミンと２回反応させたビスフェノールＡジグリシジルエーテル。
ジエタノール−又はジイソプロパノールアミンと３回反応させたトリスグリシジルイソシアヌレート。
【００２０】
Ｒ３ａ及びＲ３ｂ＝互いに独立に、Ｈ又はメチルであり、ｙ＝１である場合のトリアルカノールアミン及びモノアルキル／アルケニルジアルカノールアミンが好ましい。
【００２１】
一般式（Ｉ）の化合物で、ｙ＝１〜６、即ち、アミノ基とヒドロキシ置換炭素原子との間に６個までのメチレン基を有する場合のものが、過塩素酸塩と組合せたＰＶＣ安定化剤として用いるのに適していることが判明している。
【００２２】
本発明により、一般式（Ｉ）で、ｘ＝２である場合の化合物、即ち、１分子当たり二つのヒドロキシアルキルアミノ基を有する化合物を用いることもできる。これらの例には、Ｎ，Ｎ，Ｎ’，Ｎ’−テトラキス（２−ヒドロキシエチル）エチレンジアミン、Ｎ，Ｎ，Ｎ’，Ｎ’−テトラキス（２−ヒドロキシ−１−プロピル）エチレンジアミン、Ｎ，Ｎ，Ｎ’，Ｎ’−テトラキス（２−ヒドロキシエチル）プロピレンジアミン、及びＮ，Ｎ，Ｎ’，Ｎ’−テトラキス（２−ヒドロキシ−１−プロピル）プロピレンジアミン、及びＮ，Ｎ，Ｎ’，Ｎ’−テトラキス（２−ヒドロキシエチル）ヘキサメチレンジアミンがあり、エチレンオキシド又はプロピレンオキシドと１，６−ヘキサメチレン−又は１，８−オクタメチレンジアミン、又はネオペンタンジアミンとの４回反応せたもの、或はビスアミノメチルシクロヘキサン、又はイソホロンジアミン、又は４，４’−ジアミノジシクロヘキシルメタン、又は３，３’−ジメチル−４，４’−ジアミノジシクロヘキシルメタンの同様な反応物が好ましい。
【００２３】
本発明により、一般式（Ｉ）で、ｘ＝３の場合の化合物、即ち、１分子当たり三つのヒドロキシアルキルアミノ基を有する化合物を用いることもできる。それらの一例は、トリスグリシジルイソシアヌレートと、モノ−又はジエタノールアミン、又はモノ−又はジプロパノールアミンとの反応生成物である。
【００２４】
一般式（Ｉ）のアルカノールアミンは、購入することができるか、又は適当なアミン又はアンモニアのＮ−アルキル化による既知の方法により製造することができる化学物質である（カーク・オスマー、第２巻、アルカノールアミン、参照）。
【００２５】
一般式（Ｉ）の好ましいアルカノールアミンの例は、トリス（２−ヒドロキシエチル）アミン、トリス（２−ヒドロキシ−１−プロピル）アミン、ビス（２−ヒドロキシエチル）−２−ヒドロキシ−１−プロピルアミン、Ｎ−ｎ−ブチル−Ｎ，Ｎ−ビス（２−ヒドロキシ−エチル）アミン、Ｎ，Ｎ−ビス（ｎ−ブチル）−Ｎ−（２−ヒドロキシエチル）アミン、Ｎ−（３−ｎ−ブチルオキシ−２−ヒドロキシ−１−プロピル）−Ｎ，Ｎ−ビス（２−ヒドロキシエチル）アミン、Ｎ−（１，３−ジヒドロキシ−２−ヒドロキシメチル−２−プロピル）−Ｎ，Ｎ−ビス（２−ヒドロキシエチル）アミン、Ｎ，Ｎ−ビス（２−ヒドロキシエチル）−Ｎ−パルミチルアミン、Ｎ，Ｎ−ビス（２−ヒドロキシエチル）−Ｎ−オレイルアミン、Ｎ，Ｎ−ビス（２−ヒドロキシエチル）−Ｎ−ステアリルアミン、Ｎ，Ｎ−ビス（２−ヒドロキシエチル）−Ｎ−ステアリルアミン、Ｎ−（２−ヒドロキシエチル）モルホリン、及びＮ−（２，３−ジヒドロキシ−１−プロピル）モルホリン、ビスヒドロキシエチルピペラジン、及びビスヒドロキシイソプロピルピペラジン、及びグリシジルエーテルと、モノ−又はジアルキルアミン又はアンモニアとの反応生成物、更には、それらから誘導されたアルカノールアミン、例えば、エタノールアミン、ジエタノールアミン、ｎ−プロパノールアミン、イソプロパノールアミン、ｎ−ジプロパノールアミン、又はイソジプロパノールアミンである。
【００２６】
特に非常に好ましいのは、オクテンオキシド、デセンオキシド、ドデセンオキシド、テトラデセンオキシド、ヘキサデセンオキシド、オクタデセンオキシド、エイコセンオキシド、及びドコセンオキシド、のようなオレフィンオキシド、更にエポキシステアリルアルコールと、ジエタノールアミン又はジイソプロパノールアミンとの付加物である。比較的長いアルキル鎖の両端のβ−位置にＯＨ官能基を有するこれらの化合物、例えば、Ｎ−（２−ヒドロキシヘキサデシル）ジエタノールアミン、Ｎ−（２−ヒドロキシ−３−オクチルオキシプロピル）ジエタノールアミン、Ｎ−（２−ヒドロキシ−３−デシルオキシプロピル）ジエタノールアミン、Ｎ−（２−ヒドロキシ−３−オクチルオキシプロピル）ジエタノールアミン、及びビス−Ｎ−（２−ヒドロキシ−３−フェニルオキシプロピル）エタノールアミンは、本発明の安定化剤系で特に適切な成分である。
【００２７】
このリストは、例としてのみ与えられており、包括的なものとして要求するものではない。
【００２８】
塩素含有重合体の安定化を達成するために用いられる式（Ｉ）の化合物の量は、０．０１〜１０重量％であるのが有利であり、好ましくは０．０５〜５重量％、特に０．１〜３重量％である。
【００２９】
本発明の組成物は、少なくとも一種類の代表的な構造（Ｉ）のアルカノールアミンと共に、少なくとも一種類の代表的一般式（ＩＩ）のウラシルを含む。本発明によれば、そのウラシルのグループは、構造（ＩＩ）の誘導体のもの、及び更にウラシルの前駆物質である構造（ＩＩＩ）のシアノアセチル尿素のものとして定義される。
【００３０】
式（ＩＩ）の化合物は、ＤＥ−Ａ−１  ６９４  ８７３、ＥＰ−Ａ−０  ０６５  ９３４、ＥＰ−Ａ−０  ０４１  ４７９、及びＥＰ−Ａ−０  ７６８  ３３６に既に記載されており、一つ以上の工程を含む処理で既知の方法により製造することができる。
【００３１】
【化２】
0004711284.tif 000003
【００３２】
式中、
Ｒ１及びＲ２は、互いに独立に、Ｃ１〜Ｃ２４−アルキルであり、それは−ＣＯ２−及び（又は）一つ以上の酸素原子により中断されていてもよく、且つ（又は）一つ以上のＯＨ基により置換されていてもよく、例えば、ここでは−ＣＨ２−Ｏ−ＣＨ２−ＣＨ２−Ｏ−ＣＨ３、−ＣＨ２−Ｏ−ＣＨ２−ＣＨ２−ＣＨ２−Ｏ−ＣＨ３、−ＣＨ２−Ｏ−ＣＨ２−ＣＨ２−ＣＨ２−ＣＨ２−Ｏ−ＣＨ３、−ＣＨ２−ＣＨ２−Ｏ−ＣＨ２−ＣＨ２−Ｏ−ＣＨ２−ＣＨ３、−ＣＨ２−ＣＨ２−Ｏ−ＣＨ２−ＣＨ２−Ｏ−ＣＨ２−ＣＨ２−Ｏ−ＣＨ２−ＣＨ３、等であるか、又はＣ３〜Ｃ２４−アルケニルで、分岐していてもいなくてもよく、或はＣ５〜Ｃ８−シクロアルキルで、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、或はＣ７〜Ｃ９−フェニルアルキルで、フェニル環が、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよく、Ｒ１又はＲ２は、水素でもよく、ＹはＳ又はＯである。
【００３３】
式（ＩＩ）の化合物については：
Ｃ１〜Ｃ４−アルキルの例は、メチル、エチル、ｎ−プロピル、イソプロピル、ｎ−ブチル、イソブチル、ｓｅｃ−ブチル、又はｔ−ブチルである。もし適当ならば、−ＣＯ２−により中断されたＣ１〜Ｃ４−アルキルが好ましい。
今述べたラジカル以外のＣ１〜Ｃ２４−アルキルの例は、ペンチル、ヘキシル、ヘプチル、オクチル、２−エチルヘキシル、イソオクチル、デシル、ノニル、ウンデシル、ドデシル、テトラデシル、ヘキサデシル、オクタデシル、エイコシル、ドコシル、又はテトラコシルである。
【００３４】
アルケニルラジカルの例は、ビニル、アリル、メタリル、１−ブデニル、又は１−ヘキセニル、１−オクテニル、２−オクテニル、デセニル、ウンデセニル、テトラデセニル、ヘキサデセニル、オクタデセニル、及びエイコセニルであるが、アリルが好ましい。アルキル又はアルケニルラジカルは、分岐しているか、又は分岐していないラジカルでもよい。
【００３５】
Ｃ１〜Ｃ４−アルコキシの例は、メトキシ、エトキシ、プロポキシ、イソプロピル、ブトキシ、又はイソブトキシである。
Ｃ５〜Ｃ８−シクロアルキルの例は、シクロペンチル、シクロヘキシル、シクロヘプチル、又はシクロオクチルである。
Ｃ７〜Ｃ９−フェニルアルキルの例は、ベンジル、１−又は２−フェニルエチル、３−フェニルプロピル、α，α−ジメチルベンジル、又は２−フェニルイソプロピルであり、好ましくはベンジルである。
【００３６】
シクロアルキル基、又はフェニルアルキルラジカルのフェニル基が置換基を有する場合、二つ又は一つの置換基（単数又は複数）が好ましく、それら置換基の中で特に好ましいのは、塩素、ヒドロキシ、メチル、又はメトキシである。
Ｃ３〜Ｃ６−アルケニルの例は、ビニル、アリル、メタリル、１−ブテニル、又は１−ヘキシルであり、アリルが好ましい。
【００３７】
アルキルラジカルが中断されている場合、それらは少なくとも二つの炭素原子を含む必要がある。−ＣＯ２−は、ここでは
【００３８】
【化３】
0004711284.tif 000004
【００３９】
基を意味する。
【００４０】
−ＣＯ２−により中断されたＣ１〜Ｃ２２−アルキルラジカルの例は、分岐鎖又は直鎖ラジカルであり、例えば、メトキシカルボニルメチル、メトキシカルボニルエチル、メトキシカルボニルプロピル、メトキシカルボニルブチル、メトキシカルボニルヘキシル、メトキシカルボニルオクチル、エトキシカルボニルメチル、エトキシカルボニルエチル、エトキシカルボニルプロピル、エトキシカルボニルブチル、エトキシカルボニルヘキシル、エトキシカルボニルオクチル、ｎ−プロポキシカルボニルメチル、ｎ−プロポキシカルボニルエチル、ｎ−プロポキシカルボニルブチル、ｎ−プロポキシカルボニルヘキシル、ｎ−プロポキシカルボニルオクチル、イソプロポキシカルボニルメチル、イソプロポキシカルボニルエチル、イソプロポキシカルボニルブチル、イソプロポキシカルボニルヘキシル、イソプロポキシカルボニルオクチル、ｎ−ブトキシカルボニルメチル、ｎ−ブトキシカルボニルエチル、ｎ−ブトキシカルボニルブチル、ｎ−ブトキシカルボニルヘキシル、又はｔ−ブトキシカルボニルメチルである。このリストは、包括的であることを主張するものではないが、当業者に容易に理解できる構造的原理を与えている。
【００４１】
例として、メトキシカルボニルエチルが好ましい。
【００４２】
式（ＩＩ）の化合物で、Ｒ１及びＲ２は、互いに独立に、Ｃ１〜Ｃ１８−アルキル及び水素である場合のものが好ましい。Ｒ１及びＲ２が同じであり、メチル、エチル、プロピル、ブチル、アリル、又はオクチルであるか、或はそれらは異なっており、エチル及びアリルであるのが特に好ましい。
【００４３】
二つの置換基Ｒ１又はＲ２の一方だけがハロゲンである場合、残りのラジカルの炭素鎖はＣ２よりも長く、従って、上で述べたことは更に別の可能な置換パターンにも適用される。従って、Ｒ１又はＲ２は、−ＣＯ２−及び（又は）一つ以上の酸素原子により中断されていてもよく、且つ（又は）一つ以上のＯＨ基により置換されていてもよいＣ３〜Ｃ２４−アルキルにすることができるか、或は、Ｃ３〜Ｃ２４−アルケニルで、分岐していてもいなくてもよいものにすることができるか、或はＣ５〜Ｃ８−シクロアルキルで、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよいものにすることができるか、或はＣ７〜Ｃ９−フェニルアルキルで、フェニル環が、１〜３個のＣ１〜Ｃ４−アルキル、Ｃ１〜Ｃ４−アルコキシ、又はＣ５〜Ｃ８−シクロアルキル基、又はヒドロキシ基、又はＣｌ原子で置換されているか、又は置換されていなくてもよいものにすることができる。式（ＩＩ）の１−又は３−位置で、一置換された、アルキル、アルケニル、又はアルコキシアルキル誘導体で、Ｒ１又はＲ２がプロピル、又はブチル、又はシクロヘキシルであるか、或は酸素原子で中断されたＣ３〜Ｃ６−アルキルである場合のものが好ましい。特に好ましい化合物の例は、１−プロピル−２−アミノウラシル、１−プロピル−４−アミノウラシル、１−アリル−２−アミノウラシル、１−アリル−４−アミノウラシル、１−メトキシエチル−２−アミノウラシル、１−メトキシ−エチル−４−アミノウラシルである。
【００４４】
本発明により、ウラシルの合成前駆物質であるシアノアセチル尿素（ＩＩＩ）を、式（Ｉ）の構造体のものと組合せて用いることもできる。これらは当業者に知られており、米国特許第２，５９８，９３６号、及び本出願人の米国特許第６，２１１，２７０号明細書、及びＪ．Ｏｒｇ．Ｃｈｅｍ．１６．１８９７−１８９０（１９５１）に記載されており、それら既知の方法により製造することができる。出発尿素は、市販されているか、又は既知の方法により製造することができる。
【００４５】
式（ＩＩＩ）：
【００４６】
【化４】
0004711284.tif 000005
【００４７】
（式中、
Ｙは、酸素又は硫黄であり、
Ｒ１は、−ＣＯ２−及び（又は）酸素原子により中断されているか、且つ（又は）１〜３個のＯＨ基によって置換されていてもよいＣ１〜Ｃ２４−アルキルであり、或はＣ３〜Ｃ２４−アルケニル、Ｃ７〜Ｃ１０−フェニルアルキル、Ｃ５〜Ｃ８−シクロアルキル、Ｃ７〜Ｃ１０−アルキルフェニル、フェニル、又はナフチルでであり、夫々の場合芳香族基は−ＯＨ、Ｃ１〜Ｃ１２−アルキル及び（又は）ＯＣ１〜Ｃ４−アルキルにより置換されていてもよく、Ｒ２は、Ｒ１について定義した通りであるか、又はＲ１が水素である場合、Ｒ２は、−ＣＯ２−及び（又は）酸素原子により中断されているか、且つ（又は）１〜３個のＯＨ基によって置換されていてもよいＣ３〜Ｃ２４−アルキルにすることもでき、或はＣ３〜Ｃ２４−アルケニル、Ｃ７〜Ｃ１０−フェニルアルキル、Ｃ５〜Ｃ８−シクロアルキル、Ｃ７〜Ｃ１０−アルキルフェニル、フェニル、又はナフチルにすることができ、夫々の場合、芳香族ラジカルは−ＯＨ、Ｃ１〜Ｃ１２−アルキル及び（又は）ＯＣ１〜Ｃ４−アルキルにより置換されていてもよい）のシアノアセチル尿素は、塩素含有重合体、例えば、ＰＶＣを安定化するための本発明により記載される組合せで特に良好な安定性を有する。
【００４８】
式（ＩＩＩ）の化合物について：
Ｃ１〜Ｃ４−アルキルの例は、メチル、エチル、ｎ−プロピル、イソプロピル、ｎ−ブチル、イソブチル、ｓｅｃ−ブチル、又はｔ−ブチルである。
今述べたラジカル以外のＣ１〜Ｃ２４−アルキルの例は、ペンチル、ヘキシル、ヘプチル、オクチル、２−エチルヘキシル、イソオクチル、デシル、ノニル、ウンデシル、又はドデシル、及び更に、テトラデシル、ヘキサデシル、オクタデシル、エイコシル、ドコシル、又はテトラコシルである。もし適当ならば、−ＣＯ２−により中断されたＣ１〜Ｃ８−アルキルが好ましい。Ｃ５〜Ｃ８−シクロアルキルの例は、シクロペンチル、シクロヘキシル、シクロヘプチル、又はシクロオクチルである。好ましくはシクロヘキシルである。
【００４９】
Ｃ７〜Ｃ１０−アルキルフェニルの例は、トリル、又はメシチルであり、特にトリルである。Ｃ７〜Ｃ１０−フェニルアルキルの例は、ベンジル、１−又は２−フェニルエチル、３−フェニルプロピル、α，α−ジメチルベンジル、又は２−フェニルイソプロピルであり、好ましくはベンジル、及び２−フェネチルであり、特にベンジルである。
【００５０】
芳香族ラジカルが置換基を持つ場合、それは好ましくは三つ、二つ、又は特に一つの置換基を有し、それら置換基は、特にヒドロキシ、メチル、エチル、メトキシ、又はエトキシである。
Ｃ３〜Ｃ８−アルケニルの例は、アリル、メタリル、１−ブテニル、１−ヘキセニル、１−オクテニル、又は２−オクテニルであり、好ましくはアリルである。
【００５１】
アルキルラジカルが中断部分を持つ場合、それらは少なくとも二つの炭素原子を含む必要がある。−ＣＯ２−は、ここでは次の基のことである：
【００５２】
【化５】
0004711284.tif 000006
【００５３】
−ＣＯ２−により中断されたアルキルラジカルの例は、式に（ＩＩ）についてのテキスト中に見出すことができる。式（ＩＩＩ）の化合物で、式中、Ｙが酸素であるものが好ましく、ラジカルＲ１及びＲ２が同じである場合の化合物も好ましい。他の有利な化合物は、Ｙが硫黄である場合の化合物である。式（ＩＩＩ）の化合物で、Ｒ１及びＲ２が、Ｃ１〜Ｃ８−アルキル、Ｃ３〜Ｃ５−アルケニル、ベンジル、又は２−フェネチルである場合のものが更に好ましい。特に好ましいのは、式（ＩＩＩ）で、Ｒ１及びＲ２がＣ１〜Ｃ４−アルキル、アリル、又はベンジルである場合の化合物である。
【００５４】
言及することができる、例は、Ｎ，Ｎ’−ジメチル−Ｎ−シアノアセチル尿素、Ｎ，Ｎ’−ジエチル−Ｎ−シアノアセチル尿素、Ｎ，Ｎ’−ジオクチル−Ｎ−シアノアセチル尿素等である。このリストは、例としてのみ与えられており、包括的なものと主張するものではない。
【００５５】
他の好ましい化合物は、式（ＩＩＩ）で、Ｙが酸素である場合の化合物であり、ラジカルＲ１及びＲ２が互いに異なる場合の化合物も好ましい。特にＲ１＝Ｈの場合である。その時Ｒ２は、−ＣＯ２−及び（又は）酸素原子により中断されているか、且つ（又は）１〜３個のＯＨ基によって置換されていてもよいＣ３〜Ｃ１２−アルキルであり、或はＣ３〜Ｃ１２−アルケニル、Ｃ７〜Ｃ１０−フェニルアルキル、Ｃ５〜Ｃ８−シクロアルキル、Ｃ７〜Ｃ１０−アルキルフェニル、フェニル、又はナフチルであり、夫々の場合、芳香族ラジカルは−ＯＨ、Ｃ１〜Ｃ１２−アルキル及び（又は）ＯＣ１〜Ｃ４−アルキルにより置換されていてもよい。他の有利な化合物は、Ｙが硫黄である場合の化合物である。特に好ましいのは式（ＩＩＩ）で、Ｒ１＝Ｈで、Ｒ２＝Ｃ３〜Ｃ８−アルキル、メトキシエチル、アリル、又はベンジルである場合の化合物である。
【００５６】
一般式（ＩＩＩ）のシアノアセチル尿素の対応する一般式（ＩＩ）のウラシルを与える反応は、安定化剤の製造が終わる前でも行うことができることを、ここで明確に述べておくべきであろう。このことは、文献から当業者に知られており、シアノアセチル尿素からウラシルを製造する合成原理から誘導される。例として、Ｎ，Ｎ’−ジブチル−Ｎ−シアノアセチル尿素〔式（ＩＩＩ）：Ｒ１＝Ｒ２＝ブチル〕は、反応して類似物の１，３−ジブチル−４−アミノウラシルを与えるであろう。特にここでマトリックスが塩基性化合物を含む場合である。この予備的条件は、更に単にマトリックスの他の可能な成分、例えば、市販されているステアリン酸カルシウム又はゼオライトによっても満たされる。これに関し、選択された本発明の例のマトリックスは、アルカノールアミン単独、又はプラスチック添加剤及びプラスチック安定化剤及びハロゲン含有有機プラスチックからなる群からの一種類以上の化合物を含む。もしマトリックスが液体成分を含むならば、この反応は化学反応の速度論に従って加速される。
【００５７】
室温、又は処理温度で液体である一般式（Ｉ）の代表的なものは、特にこの目的に適している。
【００５８】
シアノアセチル尿素のウラシルを与えるこの反応は、特に混合又は処理によりもたらされ、或は安定化剤の製造によりもたらされる温度上昇によっても促進され、これらは噴霧処理又は溶融処理でもよい。反応はここで完結するまで進行させる必要はない。二種類の物質が種々の比率で一緒に存在していてもよい。しかし、或る条件は、実際上、定量的転化率を与えることができる。ウラシルを与えるシアノアセチル尿素中間体の反応については基本的化合物の選択自体に制約はない。適当な化合物は、水性又はアルコール性抽出物が塩基として反応するもの、或はどのような他のやり方でも反応を引き起こす化合物のいずれでもよく、それらの例は、アルカリ金属水酸化物、アルカリ土類金属水酸化物、ゼオライト、アルカマイザー（Ａｌｃａｍｉｚｅｒ）生成物又はアミンである。反応は安定化剤を製造する過程が終わる前に、又は安定化剤成分だけを混合する工程中、又は全配合物が存在する中で、混合器で、又は後の処理過程中で、行われるであろう。
【００５９】
塩素含有重合体の安定化を達成するのに用いられる式（ＩＩＩ）の化合物の量は、０．０１〜１０重量％であるのが有利であり、好ましくは０．０５〜５重量％、特に０．１〜３重量％である。
【００６０】
本発明は、少なくとも、式（Ｉ）の、アルカノールアミン、或は、一又は多官能性エポキシドとアンモニア、又は、一又は多官能性ジアルキル（アリール）−又はモノアルキル（アリール）−アミンとの反応生成物、及び式（ＩＩ）のウラシル、又は式（ＩＩＩ）のそれらの前駆物質を含む安定化剤混合物と、少なくとも一種類のハロゲン含有オキシ酸、例えば過塩素酸塩を含めた組合せも与える。
【００６１】
過塩素酸塩は当業者に知られており、それらの例は、式、Ｍ（ＣｌＯ４）ｎ（式中、ＭはＬｉ、Ｎａ、Ｋ、Ｍｇ、Ｃａ、Ｓｒ、Ｂａ、Ｚｎ、Ａｌ、Ｌａ、Ｃｅ、又はハイドロタルサイト（ｈｙｄｒｏｔａｌｃｉｔｅ）層状格子陽イオン、又は有機オニウム塩陽イオンである）の塩である。係数ｎはＭの原子価に適切な１、２、又は３であるか、又はハイドロタルサイト層状格子陽イオンが存在するならば、０＜ｎ≦１である。
【００６２】
これらの過塩素酸塩は、種々のよく知られた供給形態、例えば、水又は有機溶媒に入れた溶液又は塩の形で、そのまま、又はＰＶＣ、Ｃａ珪酸塩、ゼオライト、又はハイドロタルサイトのような担体材料上に吸収させて用いることができる。それらの例は、アルコール（ポリオール、シクロデキストリン）を用いて、又はエーテルアルコール、又はエステルアルコール、又はクラウンエーテル、又は可塑剤を用いて溶解するか又は錯体にした過塩素酸塩である。ポリオールの部分的エステルは、ここではエステルアルコールと見做すことができる。多価アルコール又はポリオールの場合、それらの二量体、三量体、オリゴマー、及びポリマーを用いることもでき、それらの例は、ジ−、トリ−、テトラ−、及びポリ−グリコールであり、ジ−、トリ−、及びテトラ−ペンタエリトリトール又はポリビニルアルコールもあり、種々の重合度のものを用いることができる。用いることができる他の溶媒は、燐酸エステルであり、環式及び非環式炭酸エステルも用いられる。他の具体例は、ＥＰ  ０  ３９４  ５４７、ＥＰ  ０  ４５７  ４７１、及びＷＯ  ９４／２４２００に記載されている。用いられるキャリヤー材料、又はキャリヤーに適用される方法により、過塩素酸塩の構造は無定形、又はさもなければ半結晶又は結晶質でもよい。当業者は、種々の凝集状態の混合物にも気が付くであろう。
【００６３】
ナトリウム／カリウム過塩素酸塩を用いるのが好ましい。
【００６４】
用いることができる過塩素酸塩の量の例は、ＰＶＣ１００重量部に基づき、０．００１〜５重量部であり、０．０１〜３重量部であるのが有利であり、特に好ましくは０．０１〜２重量部である。
【００６５】
塩素含有樹脂の変色を防止するためにエタノールアンモニウム過塩素酸塩を使用することは、ＪＰ−Ａ  ６１−９４５１に記載されている。これらはアンモニウム塩構造を有する過塩素酸塩であり、それらは過塩素酸溶液に第一級、第二級、又は第三級エタノールアミンを添加することにより得ることができる。アンモニウム過塩素酸塩は、一般に熱及び衝撃に敏感な化合物であり、従って、或る爆発の危険を生じ、それらを工業的に用いるのには不適切なものにしている。
【００６６】
本発明は、式（Ｉ）の、アルカノールアミン、或は、一又は多官能性エポキシドとアンモニア、又は、一又は多官能性ジアルキル（アリール）−又はモノアルキル（アリール）−アミンとの反応生成物、の少なくとも一種類、及び式（ＩＩ）のウラシル、又は式（ＩＩＩ）のそれらの前駆物質から構成された安定化剤混合物と、少なくとも一種類の他の慣用的添加剤、又は慣用的安定化剤との組合せも与える。
【００６７】
本発明は、式（Ｉ）の、少なくとも一種類のアルカノールアミン、或は、一又は多官能性エポキシドとアンモニア、又は、一又は多官能性ジアルキル（アリール）−又はモノアルキル（アリール）−アミンとの一つの反応生成物、及び式（ＩＩ）のウラシル、又は式（ＩＩＩ）のそれらの前駆物質から構成された安定化剤混合物と、少なくとも一種類の過塩素酸塩と、少なくとも一種類の他の慣用的添加剤、又は慣用的安定化剤との組合せも与える。
【００６８】
従って、本発明の組成物は、他の慣用的添加剤で処理されていてもよく、それら添加剤の例は、ポリオール及び２糖類アルコール、ヒドロキシカルボン酸又はそれらの塩、グリシジル化合物、ハイドロタルサイト、ゼオライト（アルカリ金属又はアルカリ土類金属のアルミノ珪酸塩）；カルシウムアルミニウム水酸化物又はそれらの水和物の群からの化合物；カルシウムアルミニウムヒドロキソ水素亜燐酸塩又はそれらの水和物の群からの化合物；アルミニウム水酸化物又はそれらの水和物の群からの化合物；カルシウムアルミニウムヒドロキソ（水素）炭酸塩又はそれらの水和物の群からの化合物；リチウム層状格子化合物又はそれらの水和物の群からの化合物；充填剤、金属石鹸、アルカリ金属化合物、及びアルカリ土類金属化合物、充填剤／顔料、潤滑剤、可塑剤、ホスファイト（ｐｈｏｓｐｈｉｔｅ）、顔料、エポキシ化脂肪酸エステル、及び他のエポキシ化合物、難燃剤、酸化防止剤、ＵＶ吸収剤、ゲル化剤、相容性化剤、静電防止剤、凝集防止剤、光安定化剤、光学的明るさ増加剤、及び膨張剤である。特に好ましいのは、エポキシ化大豆油、アルカリ土類金属石鹸、又はアルミニウム石鹸、及びホスファイトである。
【００６９】
これらの付加的成分の例は、後の段階で下に列挙し、説明する〔Ｅ．Ｊ．ウィックソン（Ｗｉｃｋｓｏｎ）による「ＰＶＣ配合便覧」（Ｈａｎｄｂｏｏｋ  ｏｆ  ＰＶＣ  Ｆｏｒｍｕｌａｔｉｎｇ）、Ｊｏｈｎ  Ｗｉｌｅｙ＆Ｓｏｎｓ、ニューヨーク（１９９３）参照〕。
【００７０】
ヒドロカルマイト（ｈｙｄｒｏｃａｌｕｍｉｔｅ）、カトアイト（ｃａｔｏｉｔｅ）、及びカルシウムアルミニウムヒドロキソ水素亜燐酸塩による塩素含有重合体、特にＰＶＣの安定化は、ＷＯ  ９２／１３９１４、ＷＯ  ９３／２５６１３、ＤＥ  ３  ９４１  ９０２、及びＤＥ  ４  １０６  ４１１に記載されている。カルシウムアルミニウム水酸化物又はそれらの水和物の群からの化合物は、一般に「ウルマンのエンサイクロペディア・オブ・インダストリアル・ケミストリー」（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ）、第５版（１９８６）：第Ａ５巻、「セメント及びコンクリート」（Ｃｅｍｅｎｔ  ａｎｄ  Ｃｏｎｃｒｅｔｅ）、第５０５頁以下；カーク・オスマー、「エンサイクロペディア・オブ・ケミカル・テクノロジー」、第４版（１９９３）、第５巻、「セメント」（Ｃｅｍｅｎｔ）、第５７２頁以下；Ｐ．バーンズ（Ｂａｒｎｅｓ）「セメントの構造及び性能」（Ｓｔｒｕｃｔｕｒｅ  ａｎｄ  Ｐｅｒｆｏｒｍａｎｃｅ  ｏｆ  Ｃｅｍｅｎｔｓ）、Ａｐｐｌ．Ｓｃｉ．Ｐｕｂｌ．Ｎ．Ｙ．１９８３；Ｆ．Ｍ．リー、「セメント及びコンクリートの化学」（Ｔｈｅ  Ｃｈｅｍｉｓｔｒｙ  ｏｆ  Ｃｅｍｅｎｔ  ａｎｄ  Ｃｏｎｃｒｅｔｅ）、Ｅ．アーノルド出版社（Ａｒｎｏｌｄ  Ｐｕｂｌ．）、ロンドン（１９７１）；Ｈ．Ｆ．Ｗ．テイラー（Ｔａｙｌｏｒ）、「セメントの化学」（Ｃｅｍｅｎｔ  Ｃｈｅｍｉｓｔｒｙ）、アカデミック・プレス（Ａｃａｄ．Ｐｒｅｓｓ）、ロンドン（１９９２）、第６章、「水和アルミン酸塩相」（Ｈｙｄｒａｔｅｄ  ａｌｕｍｉｎａｔｅ  ｐｈａｓｅｓ）、第１６７頁以下；に記載されている。
【００７１】
ＰＶＣに対するリチウム層状格子化合物の安定化作用は、例として、ＥＰ−Ａ−０  ７６１  ７５６及びＤＥ−Ａ−４  ４２５  ２７５に記載されている。これらの化合物は、もし望むならば、全て表面変性してあってもよい。
【００７２】
ポリオール及び二糖類アルコール
用いることができるこの種の化合物の例は、ペンタエリトリトール、ジペンタエリトリトール、トリペンタエリトリトール、トリメチロールエタン、ビストリメチロールプロパン、イノシトール（シクリトール）、ポリビニルアルコール、ビストリメチロールエタン、トリメチロールプロパン、ソルビトール（ヘキシトール）、マルチトール、イソマルチトール、セロビイトール、ラクチトール、リカシン（Ｌｙｃａｓｉｎ）、マンニトール、ラクトース、ロイクロース、トリス（ヒドロキシエチル）イソシアヌレート、トリス（ヒドロキシプロピル）イソシアヌレート、パラチニトール（Ｐａｌａｔｉｎｉｔｏｌ）、テトラメチロールシクロヘキサノール、テトラメチロールシクロペンタノール、テトラメチロールシクロピラノール、キシリトール、アラビニトール（ペンチトール）、テトリトール、グリセロール、ジグリセロール、ポリグリセロール、チオジグリセロール、又は１−０−α−Ｄ−グリコピラノシル−Ｄ−マンニトール二水和物である。これらの中で好ましいのは二糖類アルコールである。ソルビトールシロップ、マンニトールシロップ、及びマルチトールシロップのようなポリオールシロップを用いることもできる。
【００７３】
使用することができるポリオールの量の例は、ＰＶＣ１００重量部に基づき、０．０１〜２０重量部であり、０．１〜２０重量部であるのが有利であり、特に０．１〜１０重量部である。
【００７４】
ヒドロキシカルボン酸
４より少ないヒドロキシ基、及び１０より少ない炭素原子を有するヒドロキシカルボン酸の塩又は塩の混合物を用いることもできる。これらの中には、特許出願ＷＯ  ０２／０６３８９に詳細に列挙されている化合物がある。一つ又は二つのヒドロキシ基を有する化合物は、特に有効であることが判明している。他の置換パターンが存在していてもよく、それらの例は、アルデヒド、ケト、アリール、アミノ、アミノアルキル、アミノアリール、及び（又は）ハロゲン置換基である。化合物が二つ以上の酸官能基を有する場合、それらの少なくとも一つは塩型になっている。それらの塩は、Ｌｉ、Ｋ、Ｎａ、Ｃａ、Ｍｇ、Ｂａ、Ｓｒ、Ａｌ、Ｆｅ、Ｌａ、Ｃｅ、Ｍｎ、又は亜鉛の群から選択されたものが好ましい。用途によっては、特に乳酸の塩、例えば、乳酸ナトリウム、又はクエン酸の塩が好ましい。
【００７５】
グリシジル化合物
それらは、炭素、酸素原子、窒素原子、又は硫黄原子に直接結合されたグリシジル基：
【００７６】
【化６】
0004711284.tif 000007
【００７７】
を含む。式中、Ｒ１及びＲ３は両方共水素であり、Ｒ２は、水素又はメチルであり、ｎ＝０であるか、或はＲ１及びＲ３は一緒になって−ＣＨ２−ＣＨ２−、又は−ＣＨ２−ＣＨ２−ＣＨ２−であり、その時Ｒ２は、水素であり、ｎ＝０又は１である。
【００７８】
二つの官能基を有するグリシジル化合物を用いるのが好ましい。しかし、原理的に、一つ、三つ以上の官能基を有するグリシジル化合物を用いることもできる。芳香族基を有するジグリシジル化合物を主に用いる。末端エポキシ化合物の好ましい使用量は、ＰＶＣ１００重量部に基づき、少なくとも０．１部、例えば、０．１〜５０重量部であり、１〜３０重量部であるのが有利であり、特に１〜２５重量部である。
【００７９】
ハイドロタルサイト
これらの化合物の化学組成は当業者に知られており、例えば、特許、ＤＥ  ３  ８４３  ５８１、ＵＳ  ４，０００，１００、ＥＰ  ０  ０６２  ８１３、及びＷＯ  ９３／２０１３５から知られている。
【００８０】
ハイドロタルサイト系からの化合物は、次の一般式により記載することができる：
Ｍ２＋１−ｘＭ３＋ｘ（ＯＨ）２（Ａｂ−）ｘ／ｂ・ｄＨ２Ｏ
式中、
Ｍ２＋＝Ｍｇ、Ｃａ、Ｓｒ、Ｚｎ、及びＳｎからなる群から選択された金属の一種類以上、
Ｍ３＋＝Ａｌ又はＢ、
Ａｎは、原子価ｎの陰イオンであり、
ｂは、１〜２の数であり、
０＜ｘ  ０．５、
ｍは、０〜２０の数である。
好ましいのは次の場合の化合物である：
Ａｎ＝ＯＨ−、ＣｌＯ４−、ＨＣＯ３−、ＣＨ３ＣＯＯ−、Ｃ６Ｈ５ＣＯＯ−、ＣＯ３２−、（ＣＨＯＨＣＯＯ）２２−、（ＣＨ２ＣＯＯ）２２−、ＣＨ３ＣＨＯＨＣＯＯ−、ＨＰＯ３−、又はＨＰＯ４２−。
ハイドロタルサイトの例は次の通りである：
Ａｌ２Ｏ３・６ＭｇＯ・ＣＯ２・１２Ｈ２Ｏ（ｉ）、Ｍｇ４．５Ａｌ２（ＨＯ）１３・ＣＯ３・３．５Ｈ２Ｏ（ｉｉ）、４ＭｇＯ・Ａｌ２Ｏ３・ＣＯ２・９Ｈ２Ｏ（ｉｉｉ）、４ＭｇＯ・Ａｌ２Ｏ３・ＣＯ２・６Ｈ２Ｏ、ＺｎＯ・３ＭｇＯ・Ａｌ２Ｏ３・ＣＯ２・８−９Ｈ２Ｏ、及びＺｎＯ・３ＭｇＯ・Ａｌ２Ｏ３・ＣＯ２・５−６Ｈ２Ｏ。
ｉ、ｉｉ、及びｉｉｉの型のものが特に非常に好ましい。
【００８１】
ゼオライト（アルカリ金属及び（又は）アルカリ土類金属のアルミノ珪酸塩）
これらは次の一般式により記述することができる：
Ｍｘ／ｎ［（ＡｌＯ２）ｘ（ＳｉＯ２）ｙ］・ｗＨ２Ｏ
式中、
ｎは、陽イオンＭの電荷であり；
Ｍは、Ｌｉ、Ｎａ、Ｋ、Ｍｇ、Ｃａ、Ｓｒ、又はＢａのような第１族又は第２族の主たる元素であり；
ｙ：ｘは、０．８〜１５の数であり、好ましくは０．８〜１．２であり；そして
ｗは、０〜３００の数であり、好ましくは０．５〜３０である。
【００８２】
ゼオライトの例は、次の式のナトリウムアルミノ珪酸塩である：
Ｎａ１２Ａｌ１２Ｓｉ１２Ｏ４８・２７Ｈ２Ｏ［ゼオライトＡ］；Ｎａ６Ａｌ６Ｓｉ６Ｏ２４・２ＮａＸ・７．５Ｈ２Ｏ、Ｘ＝ＯＨ、ハロゲン、ＣｌＯ４［ソーダライト］；Ｎａ６Ａｌ６Ｓｉ３０Ｏ７２・２４Ｈ２Ｏ；Ｎａ８Ａｌ８Ｓｉ４０Ｏ９６・２４Ｈ２Ｏ；Ｎａ１６Ａｌ１６Ｓｉ２４Ｏ８０・１６Ｈ２Ｏ；Ｎａ１６Ａｌ１６Ｓｉ３２Ｏ９６・１６Ｈ２Ｏ；Ｎａ５６Ａｌ５６Ｓｉ１３６Ｏ３８４・２５０Ｈ２Ｏ［ゼオライトＹ］；Ｎａ８６Ａｌ８６Ｓｉ１０６Ｏ３８４・２６４Ｈ２Ｏ［ゼオライトＸ］；又は、Ｎａ原子を、Ｌｉ原子、Ｋ原子、Ｍｇ原子、Ｃａ原子、Ｓｒ原子、又はＺｎ原子で部分的に又は完全に交換して製造することができるゼオライト、例えば、（Ｎａ、Ｋ）１０Ａｌ１０Ｓｉ２２Ｏ６４・２０Ｈ２Ｏ；Ｃａ４．５Ｎａ３［（ＡｌＯ２）１２（ＳｉＯ２）１２］・３０Ｈ２Ｏ；Ｋ９Ｎａ３［（ＡｌＯ２）１２（ＳｉＯ２）１２］・２７Ｈ２Ｏ。
特に非常に好ましいのは、ＮａゼオライトＡ及びＮａゼオライトＰである。
ハイドロタルサイト及び（又は）ゼオライトは、ハロゲン含有重合体１００重量部に基づき、例えば、０．１〜２０重量部の量で用いることができ、０．１〜１０重量部であるのが都合がよく、特に０．１〜５重量部である。
【００８３】
カトアイト
カトアイトの群からの本発明の安定化剤組合せに適した化合物は、次の一般式により記載することができる：
Ｃａ３Ａｌ２（ＯＨ）１２・ｍＨ２Ｏ
式中、ｍ＝０〜１０。
【００８４】
言及した化合物は、もし適当ならば表面変性されていてもよい。それらは、他のカルシウムアルミニウムヒドロキシ化合物からそれらを区別する非常に特別な結晶格子（ハイドロガーネット構造として知られている）を有する。この結晶格子は、格子分離と一緒になって、Ｃ．コーエン・アダド（Ｃｏｈｅｎ−Ａｄｄａｄ）及びＰ．ダクロス（Ｄｕｃｒｏｓ）により文献、Ａｃｔａ  Ｃｒｙｓｔ．２３．ｐｐ．２２０−２２５．（１９６７）に記載されている。例として、これらの材料は、ドイツ特許ＤＥ  ２  ４２４  ７６３明細書に基づく方法により製造することができる。
【００８５】
ハイドロカルマイト
本発明の安定化剤組合せに適した化合物は、次の一般式により記載されるハイドロカルマイトの群から誘導される：
ＣａｘＡｌ（ＯＨ）２ｘ＋３・ｍＨ２Ｏ
式中、ｘ＝１〜４、及び
ｍ＝０〜８。
好ましい化合物は、上の一般式で
ｘ＝２又は３
の場合の化合物である。
【００８６】
カルシウムアルミニウムヒドロキシ（水素）亜燐酸塩
塩基性ＣＨＡＰ、カルシウムアルミニウムヒドロキシ水素亜燐酸塩の群からの適当な化合物は、次の一般式を有する：
ＣａｘＡｌ２（ＯＨ）２（ｘ＋２）ＨＰＯ３・ｍＨ２Ｏ
式中、ｘ＝２〜８、及び
ｍ＝０〜１２であり、
或は、
ＣａｘＡｌ２（ＯＨ）２（ｘ＋３−ｙ）（ＨＰＯ３）ｙ・ｍＨ２Ｏ
式中、ｘ＝２〜１２、
（２ｘ＋５）／２＞ｙ＞０、及び
ｍ＝０〜１２であり、
但し、ｘ＝２〜８の場合、ｙ＝１である。
【００８７】
下の一般式：
Ｍ２＋（２＋ｘ）Ａｌ３＋（１＋ｙ）（ＯＨ）（６＋ｚ）Ａｊ−ａ［Ｂｒ］ｎ１・ｍＨ２Ｏ
の金属陽イオンＭ及び酸陰イオンＡ又はＢの変更によるハイドロカルマイトの別の例は、特許ＷＯ  ０２／０９８９６４明細書の第１８頁〜２０頁に詳細に記述されている。一つの好ましい態様として、Ｍはカルシウムであり、それはマグネシウム、又は亜鉛、又はマグネシウム及び亜鉛との混合物として存在していてもよい。好ましい態様の目的から、重金属亜鉛を含まないように組成を選択する。表面処理が望ましい場合には、従って、当業者に知られている方法及び反応物を用いて生成物を修正することができる。
【００８８】
リチウム層状格子化合物
リチウムアルミニウム層状格子化合物は、次の一般式Ａ：
ＬｉａＭＩＩ（ｂ−２ａ）Ａｌ（２＋ａ）ＯＨ（４＋２ｂ）Ａｎ−２／ｎ・ｍＨ２Ｏ
〔式中、
ＭＩＩは、Ｍｇ、Ｃａ又はＺｎであり、
Ａｎ−は、選択された原子価ｎの陰イオンであるか、又は陰イオンの混合物であり、
指数は、次の範囲にある：
０＜ａ＜（ｂ−２）／２、
１＜ｂ＜６、及び
ｍ＝０〜３０であり、
但し、ｂ−２ａ＞２である。〕
を有し、或は一般式Ｂ：
［Ａｌ２（Ｌｉ（１−ｘ）・ＭＩＩｘ）（ＯＨ）６］ｎ（Ａｎ−）１＋ｘ・ｍＨ２Ｏ
（式中、
ＭＩＩ、Ａ、ｍ、及びｎは、上で定義した通りであり、そして
ｘは、条件、０．０１≦ｘ＜１に従う。）
を有する。
【００８９】
言及した層状格子化合物の製造は、水酸化リチウム、酸化リチウム、及び（又は）水酸化物へ転化することができるその化合物、金属（ＩＩ）水酸化物、金属（ＩＩ）酸化物、及び（又は）言及した金属から誘導され、水酸化物へ転化することができるそれらの化合物、及び水酸化アルミニウム、及び（又は）水酸化物へ転化することができるそれらの化合物、及び更に酸、及び（又は）それらの塩又はそれらの混合物を、水性媒体中で８〜１０のｐＨで、２０〜２５０℃の温度で互いに反応させ、得られた固体反応生成物を分離することを特徴とする。反応時間は、０．５〜４０時間であるのが好ましく、特に３〜１５時間である。
【００９０】
上に記載した反応から直接得られた生成物は、既知の方法により、好ましくは濾過により、水性反応媒体から分離することができる。反応から分離された生成物は、それ自体既知のやり方で、例えば、濾滓を水で洗浄し、例えば、６０〜１５０℃、好ましくは９０〜１２０℃の温度で前記洗浄した濾滓を乾燥することにより処理する。アルミニウムとの反応のため、水酸化ナトリウムと組合せて微粒子の活性化金属（ＩＩＩ）水酸化物を用いるか、或はＮａＡｌＯ２を用いることができる。リチウム、又は言及した金属（ＩＩ）化合物の一種類を、微粒子状酸化リチウム、又は微粒子状の水酸化リチウム、又はそれらの混合物の形で、或は微粒子状の金属（ＩＩ）酸化物、又は微粒子状の金属（ＩＩ）水酸化物又はそれらの混合物の形で用いてもよい。対応する酸陰イオンは、種々の濃度で、例えば、直接酸の形で、又は外に塩の形で用いてもよい。
【００９１】
反応温度は、約２０〜２５０℃であるのが好ましく、一層好ましくは約６０〜１８０℃である。触媒及び促進剤は不必要である。物質の結晶水は、加熱により完全に又は部分的に除去することができる。
【００９２】
安定化剤としてそれらを用いる場合、乾燥した層状格子化合物は、ＰＶＣの場合、１６０〜２２０℃の通常の処理温度では、水又は他のどのようなガスでも発生せず、従って成形物に水疱欠陥を生じない。
【００９３】
上記一般式中の陰イオンＡｎは、硫酸、亜硫酸、硫化物、チオ硫酸、過酸化物、ペルオキソ硫酸、ペルオキソ二硫酸、燐酸水素、亜燐酸水素、炭酸、ハロゲン化物、硝酸、亜硝酸、硫酸水素、炭酸水素、亜硫酸水素、硫化水素、燐酸二水素、亜燐酸二水素、モノカルボン酸陰イオン、例えば、酢酸及び安息香酸、アミド、アジド、水酸化物、ヒドロキシルアミン、ヒドロアジド、アセチルアセトネート、フェノレート、擬ハロゲン化物、岩塩、ハレート（ｈａｌａｔｅ）、ペルハレート、過沃素酸、過マンガン酸、二カルボン酸の二陰イオン、例えば、フタル酸、蓚酸、マレイン酸、又はフマール酸、ビスフェノレート、燐酸、ピロ燐酸、亜燐酸、ピロ亜燐酸、トリカルボン酸の三陰イオン、例えば、クエン酸、トリスフェノレート、及び多くの他のもの、その他それらの混合物の陰イオンにすることができる。これらの中で、水酸化物、炭酸、亜燐酸、及びマレイン酸のイオンが好ましい。
【００９４】
ハロゲン含有熱可塑性重合体組成物中の物質の分散性を改良するため、それらを、高級脂肪酸、例えば、ステアリン酸、陰イオン性表面活性剤、シランカップリング剤、チタン酸カップリング剤、又は脂肪酸のグリセロールエステルで表面処理してもよい。
【００９５】
上に記載した、カルシウムアルミニウム水酸化物、カルシウムアルミニウムヒドロキソ水素亜燐酸塩、アルミニウム水酸化物、カルシウムアルミニウムヒドロキソ（水素）炭酸塩、及びリチウム層状格子化合物は、結晶質であるのみならず、半結晶質及び（又は）無定形でもよい。
【００９６】
充填剤
炭酸カルシウム、ドロマイト、ウォラストナイト、酸化マグネシウム、水酸化マグネシウム、珪酸塩、陶土、タルク、ガラス繊維、ガラスビーズ、木粉、雲母、金属酸化物又は金属水酸化物、カーボンブラック、黒鉛、岩石粉、重晶石、ガラス繊維、タルク、カオリン、及び白亜のような充填剤を用いる。白亜〔Ｅ．Ｊ．ウィックソン（Ｗｉｃｋｓｏｎ）による「ＰＶＣ配合便覧」、Ｊｏｈｎ  Ｗｉｌｅｙ＆Ｓｏｎｓ．Ｉｎｃ．、（１９９３）、第３９３頁〜４４９頁〕及び補強剤〔Ｒ．ゲヒテル（Ｇａｅｃｈｔｅｒ）、Ｈ．ミュラー（Ｍｕｅｌｌｅｒ）、「プラスチック添加剤便覧」（ＴＡＳＣＨＥＮＢＵＣＨ  ｄｅｒ  Ｋｕｎｓｔｓｔｏｆｆ−ａｄｄｉｔｉｖｅ）（Ｐｌａｓｔｉｃｓ  Ａｄｄｉｔｉｖｅｓ  Ｈａｎｄｂｏｏｋ）、カール・ハンサー出版（Ｃａｒｌ  Ｈａｎｓｅｒ）（１９９０）、第５４９頁〜６１５頁〕が好ましい。充填剤は、ＰＶＣ１００重量部に基づき、好ましくは少なくとも１重量部、例えば、５〜２００重量部の量で用いられ、１０〜１５０重量部であるのが都合がよく、特に１５〜１００重量部である。
【００９７】
金属石鹸
金属石鹸は、主に金属カルボン酸塩で、比較的長い鎖のカルボン酸のものが好ましい。これらのよく知られた例は、ステアリン酸塩及びラウリン酸塩であり、更にオレイン酸塩、及び比較的短い鎖の脂肪族又は芳香族アルカンカルボン酸、例えば、酢酸、プロピオン酸、酪酸、バレリアン酸、ヘキサン酸、ソルビン酸、蓚酸、マロン酸、コハク酸、グルタル酸、アジピン酸、フマール酸、クエン酸、安息香酸、サリチル酸、フタル酸、ヘミメリト酸、トリメリト酸、ピロメリト酸の塩である。
【００９８】
言及すべき金属は、Ｌｉ、Ｎａ、Ｋ、Ｍｇ、Ｃａ、Ｓｒ、Ｂａ、Ｚｎ、Ａｌ、Ｌａ、Ｃｅ、及び稀土類金属である。所謂相乗的混合物、例えば、バリウム／亜鉛安定化剤、マグネシウム／亜鉛安定化剤、カルシウム／亜鉛安定化剤、又はカルシウム／マグネシウム／亜鉛安定化剤がしばしば用いられている。金属石鹸は、単独又は混合物として用いることができる。一般的金属石鹸についての概説は、「ウルマンのエンサイクロペディア・オブ・インダストリアル・ケミストリー」、第５版（１９８５）：第Ａ１６巻、第３６１頁以下に見出される。言及した化合物の外に、有機アルミニウム化合物、上で言及した化合物に類似した化合物、特に三ステアリン酸アルミニウム、二ステアリン酸アルミニウム、及び一ステアリン酸アルミニウムを用いてもよく、酢酸アルミニウム、及びそれらから誘導された塩基性誘導体を用いてもよい。
【００９９】
ＵＳ  ４，０６０，５１２及びＵＳ  ３，２４３，３９４は、用いることができるアルミニウム化合物及び好ましい化合物に関連して更に説明を与えている。
【０１００】
上述の化合物の外に、有機稀土類化合物、特に上述の化合物に類似した化合物を用いてもよい。稀土類化合物と言う用語は、特にセリウム、プラセオジム、ネオジム、サマリウム、ユウロピウム、ガドリニウム、テルビウム、ジスプロシウム、ホルミウム、エルビウム、ツリウム、イッテルビウム、ルテチウム、ランタン、及びイットリウムの元素の化合物を意味し、セリウムとの混合物が特に好ましい。他の好ましい稀土類化合物は、ＥＰ−Ａ−０  １０８  ０２３に見出される。用いることができる金属石鹸又はそれらの混合物の使用量の例は、ＰＶＣ１００重量部当たり、０．００１〜１０重量部であり、０．０１〜８重量部であるのが有利であり、特に好ましくは０．０５〜５重量部である。
【０１０１】
アルカリ金属及びアルカリ土類金属の化合物
本発明の目的から、これらは主に上に記載した酸のカルボン酸塩であるが、対応する酸化物、又は夫々水酸化物又は炭酸塩である。それらと有機酸との混合物も可能である。それらの例は、ＬｉＯＨ、ＮａＯＨ、ＫＯＨ、ＣａＯ、Ｃａ（ＯＨ）２、ＭｇＯ、Ｍｇ（ＯＨ）２、Ｓｒ（ＯＨ）２、Ａｌ（ＯＨ）３、ＣａＣＯ３、及びＭｇＣＯ３〔及び更にマグネシアアルバ（ａｌｂａ）及びハンタイト（ｈｕｎｔｉｔｅ）のような塩基性炭酸塩〕、及びＮａ及びＫの脂肪酸塩である。アルカリ土類金属カルボン酸塩及びＺｎカルボン酸塩の場合には、所謂「過塩基性」化合物である、それらと、ＭＯ又はＭ（ＯＨ）２（Ｍ＝Ｃａ、Ｍｇ、Ｓｒ、又はＺｎ）との付加物を使用することもできる。本発明による安定化剤の外に、アルカリ金属カルボン酸塩、アルカリ土類金属カルボン酸塩、及び（又は）アルミニウムカルボン酸塩を用いるのが好ましい。
【０１０２】
潤滑剤
可能な潤滑剤の例は、モンタン（ｍｏｎｔａｎ）ワックス、脂肪酸エステル、（ｏｘ．）ポリエチレンワックス、ポリプロピレンワックス、（ｏｘ．）パラフィンワックス、アミドワックス、クロロパラフィン、グリセロールエステル、及びアルカリ土類金属石鹸、及び脂肪ケトン、及び複雑なエステルに基づく、ＥＰ  ０  ２５９  ７８３に列挙されている潤滑剤又は潤滑剤の組合せである。用いることができる他の潤滑剤は、「プラスチック添加剤便覧」、カール・ハンサー出版、第５版（２００１）、第５１１頁〜第５５２頁に言及されている。
【０１０３】
可塑剤
有機可塑剤の例は、次の群からのものである：
Ａ）  フタレート：例えば、好ましくはジ−２−エチルヘキシル、ジイソノニル、及びジイソデシルフタレート、一般的省略記号ＤＯＰ（ジオクチルフタレート、ジ−２−エチルヘキシルフタレート）、ＤＩＮＰ（ジイソノニルフタレート）、ＤＩＤＰ（ジイソデシルフタレート）としても知られている。
Ｂ）  脂肪族ジカルボン酸のエステル、特にアジピン酸、アゼライン酸、及びセバシン酸のエステル、好ましくはアジピン酸ジ−２−エチルヘキシル及びアジピン酸ジイソオクチル。
Ｃ）  トリメリトエステル、例えば、トリメリト酸トリ−２−エチルヘキシル、トリメリト酸トリイソデシル（混合物）、トリメリト酸トリイソトリデシル、トリメリト酸トリイソオクチル（混合物）、及びトリメリト酸トリ−Ｃ６〜Ｃ８−アルキル、トリ−Ｃ６〜Ｃ１０−アルキル、トリ−Ｃ７〜Ｃ９−アルキル、及びトリ−Ｃ９〜Ｃ１１−アルキル。一般的省略記号はＴＯＴＭ（トリメリト酸トリオクチル、トリメリト酸トリ−２−エチルヘキシル）、ＴＩＤＴＭ（トリメリト酸トリイソデシル）、及びＴＩＴＤＴＭ（トリメリト酸トリイソトリデシル）である。
Ｄ）  エポキシ可塑剤：ここでの例として、エポキシ化不飽和脂肪酸、例えば、エポキシ化大豆油、エポキシ化亜麻仁油、エポキシ化ひまわり油、エポキシ化菜種油、エポキシ化獣脂油、エポキシ化オリーブ油を言及してもよい。言及される他のエポキシ化脂肪酸エステルは、ＷＯ  ０２／０６０８８４Ａ１に記載されている脂肪酸のモノエステル及び一価アルコールに基づく種々のものである。エポキシ化脂肪酸エステルの別の種々のものは、例えば、ＤＥ−Ａ−３  ００４  ６６０に記載されているトリアセチンのエステル交換により製造される。これらの中には、エポキシ化脂肪酸エステルのトリアセチンとのエステル交換により得ることができるエポキシ化グリセリドアセテートがある。ここでのモル比は、もし望むならば、適当なジグリセリドモノアセテートが定量的に優勢になるように選択することができる。詳細な例及び方法は、特許ＷＯ  ０２／０６０８８４Ａ１明細書に記載されている。モノグリセリドジアセテートのような他の誘導体の製造は、ＵＳ−Ａ２−８９５９６６にも記載されている。実際に記載されている混合物の全ては、殆どエステル交換反応により誘導された複雑な混合物を含んでいる。
【０１０４】
Ｅ）  重合体可塑剤：ポリエステル可塑剤を製造するための最も一般的な出発材料は、アジピン酸、フタル酸、アゼライン酸、又はセバシン酸のようなジカルボン酸；１，２−プロパンジオール、１，３−ブタンジオール、１，４−ブタンジオール、１，６−ヘキサンジオール、ネオペンチルグリコール、及びジエチレングリコールのようなジオール；である。
Ｆ）  燐酸エステル：これらのエステルの定義は、上述の「プラスチック添加剤便覧」（Ｔａｓｃｈｅｎｂｕｃｈ  ｄｅｒ  Ｋｕｎｓｔｓｔｏｆｆａｄｄｉｔｉｖｅ）（Ｐｌａｓｔｉｃｓ  Ａｄｄｉｔｉｖｅｓ  Ｈａｎｄｂｏｏｋ）、第５．９．５章、第４０８頁〜第４１２頁に与えられている。これらの燐酸エステルの例は、燐酸トリブチル、燐酸トリ−２−エチルブチル、燐酸トリ−２−エチルヘキシル、燐酸トリクロロエチル、燐酸２−エチルヘキシルジフェニル、燐酸クレシルジフェニル、燐酸トリフェニル、燐酸トリクレシル、及び燐酸トリキシレニルである。燐酸トリス（２−エチルヘキシル）及びレオホス（Ｒｅｏｆｏｓ）（登録商標名）５０及び９５〔チバ・スペジアリテーテンケミー〕（Ｃｉｂａ  Ｓｐｅｚｉａｌｉｔａｅｔｅｎｃｈｅｍｉｅ）が好ましい。
Ｇ）  塩素化炭化水素（パラフィン）
Ｈ）  炭化水素
Ｉ）  モノエステル、例えば、オレイン酸ブチル、オレイン酸フェノキシエチル、オレイン酸テトラヒドロフリフリル、及びスルホン酸アルキル。
Ｊ）  グリコールエステル、例えば、安息香酸ジグリコール。
Ｋ）  クエン酸可塑剤の代表的なもの。これらの中には、ＷＯ  ０２／０９４９２７に記載されているような、２−ヒドロキシ−１，２，３−プロパントリカルボン酸から誘導された、一般式Ｂのクエン酸エステルがある：
Ｒ１−Ｏ−Ｃ−（ＣＯＯＲ）（ＣＨ２−ＣＯＯＲ）２            Ｂ
式中、
各Ｒは、４〜１８個の炭素原子を有する直鎖又は分岐鎖アルキルラジカルであり、Ｒ１＝Ｈであるか、又はＲ１＝Ｒ２ＣＯである。
もしＲ１がＨでないならば、Ｒ２は、１〜１０個の炭素原子を有する直鎖又は分岐鎖ラジカルである。クエン酸エステルで用いられる好ましいアルコール成分Ｒは、Ｃ６〜Ｃ１４アルカノールであり、それは分岐していてもいなくてもよく、ここでアルカノールラジカルは同じでも異なっていてもよい。
非限定的例として列挙することができる化合物は、クエン酸トリエチル〔シトロホル（Ｃｉｔｒｏｆｏｌ）ＡＩ〕、クエン酸トリブチル（シトロホルＢＩ）、アセチルクエン酸トリエチル（シトロホルＡＩＩ）、アセチルクエン酸トリブチル（シトロホルＢＩＩ）、アセチルクエン酸トリ−ｎ−ヘキシル、ｎ−ブチリルクエン酸トリ−ｎ−ヘキシル、アセチルクエン酸トリ−ｎ−（ヘキシル／オクチル／デシル）、及びアセチルクエン酸トリ−ｎ−（オクチル／デシル）である。
Ｌ）  ペルヒドロフタル酸、ペルヒドロイソフタル酸、及びペルヒドロテレフタル酸のエステル、及び過水素化安息香酸グリコール、及び過水素化安息香酸ジグリコールエステル。ＤＥ  １９．７５６．９１３、ＤＥ  １９．９２７．９７７、ＤＥ  １９．９２７．９７８、及びＤＥ  １９．９２７．９７９に記載されているように、過水素化フタル酸ジイソノニル〔ヘキサモール（Ｈｅｘａｍｏｌｌ）ＤＩＮＣＨ−ＢＡＳＦ〕が好ましい。
【０１０５】
これらの可塑剤の定義及びそれの例は、Ｒ．ゲヒテル、Ｈ．ミュラー、「プラスチック添加剤」（Ｋｕｎｓｔｓｔｏｆｆａｄｄｉｔｉｖｅ）（Ｐｌａｓｔｉｃｓ  Ａｄｄｉｔｉｖｅｓ）、カール・ハンサー出版、第３版（１９８９）、第５．９．６章、第４１２頁〜第４１５頁、及びＷ．Ｖ．チトウ（Ｔｉｔｏｗ）「ＰＶＣ技術」（ＰＶＣ  Ｔｅｃｈｎｏｌｏｇｙ）、エルセビア出版社（Ｅｌｓｅｖｉｅｒ  Ｐｕｂｌ．）、第４版（１９８４）、第１６５頁〜第１７０頁に記載されている。異なった可塑剤の混合物を用いることもできる。
【０１０６】
用いることができる可塑剤の量の例は、ＰＶＣ１００重量部に基づき、５〜２０重量部であり、１０〜２０重量部であるのが都合がよい。固体又は半固体ＰＶＣは、可塑剤を１０％まで、特に好ましくは５％まで含有し、可塑剤を含まなくてもよい。
【０１０７】
顔料
適当な物質は当業者に知られている。無機顔料の例は、ＴｉＯ２、酸化ジルコニウムに基づく顔料、ＢａＳＯ４、酸化亜鉛（亜鉛白）及びリトポン（ｌｉｔｈｏｐｏｎｅ）（硫化亜鉛／硫酸バリウム）、カーボンブラック、カーボンブラック・二酸化チタン混合物、酸化鉄顔料、Ｓｂ２Ｏ３、（Ｔｉ、Ｂａ、Ｓｂ）Ｏ２、Ｃｒ２Ｏ３、コバルトブルー及びコバルトグリーンのようなスピネル、Ｃｄ（Ｓ、Ｓｅ）、ウルトラマリーン・ブルーである。有機顔料の例は、アゾ顔料、フタロシアニン顔料、キナクリドン顔料、ペリレン顔料、ジケト−ピロロピロール顔料、及びアントラキノン顔料である。微粉砕型のＴｉＯ２も好ましい。定義及び一層の説明は、Ｅ．Ｊ．ウィックソン（Ｗｉｃｋｓｏｎ）による「ＰＶＣ配合便覧」（Ｈａｎｄｂｏｏｋ  ｏｆ  ＰＶＣ  Ｆｏｒｍｕｌａｔｉｎｇ）、Ｊｏｈｎ  Ｗｉｌｅｙ＆Ｓｏｎｓ、ニューヨーク（１９９３）に見出される。
【０１０８】
亜燐酸エステル
有機亜燐酸エステルは、塩素含有重合体の安定化剤として知られている。それらの例は、亜燐酸トリオクチル、トリデシル、トリドデシル、トリトリデシル、トリペンタデシル、トリオレイル、トリステアリル、トリフェニル、トリクレシル、トリスノニルフェニル、トリス−２，４−ｔ−ブチルフェニル、又はトリシクロヘキシルである。
【０１０９】
他の適当な亜燐酸エステルは、亜燐酸アリールジアルキル、又はアルキルジアリール、例えば、亜燐酸フェニルジオクチル、フェニルジデシル、フェニルジドデシル、フェニルジトリデシル、フェニルジテトラデシル、フェニルジペンタデシル、オクチルジフェニル、デシルジフェニル、ウンデシルジフェニル、ドデシルジフェニル、トリデシルジフェニル、テトラデシルジフェニル、ペンタデシルジフェニル、オレイルジフェニル、ステアリルジフェニル、及びドデシルビス−２，４−ジ−ｔ−ブチルフェニルの種々の混合物である。
【０１１０】
種々のジ−又はポリオールの亜燐酸エステルを用いるのも有利である。それらの例は、二亜燐酸テトラフェニルジプロピレングリコール、亜燐酸ポリジプロピレングリコールフェニル、二亜燐酸テトラメチロールシクロヘキサノールデシル、二亜燐酸テトラメチロールシクロヘキサノールブトキシエトキシエチル、二亜燐酸テトラメチロールシクロヘキサノールノニルフェニル、二亜燐酸ビスノニルフェニルジトリメチロールプロパン、二亜燐酸ビス−２−ブトキシエチルジトリメチロールプロパン、三亜燐酸トリスヒドロキシエチルイソシアヌレートヘキサデシル、二亜燐酸ジデシルペンタエリトリトール、二亜燐酸ジステアリルペンタエリトリトール、二亜燐酸ビス−２，４−ジ−ｔ−ブチルフェニルペンタエリトリトール、及びこれらの亜燐酸エステルの混合物、及び経験的組成物、（Ｈ１９Ｃ９Ｃ６Ｈ４）Ｏ１．５Ｐ（ＯＣ１２，１３Ｈ２５，２７）１．５、又は［Ｃ８Ｈ１７−Ｃ６Ｈ４−Ｏ−］２Ｐ［ｉ−Ｃ８Ｈ１７Ｏ］、（Ｈ１９Ｃ９Ｃ６Ｈ４）Ｏ１．５Ｐ（ＯＣ９，１１Ｈ１９，２３）１．５の亜燐酸アリール／アルキル混合物である。
【０１１１】
用いることができる有機亜燐酸エステルの量の例は、ＰＶＣ１００重量部に基づき、０．０１〜１０重量部であり、０．０５〜５重量部であるのが有利であり、特に０．１〜３重量部である。
【０１１２】
エポキシ化脂肪酸エステル及び他のエポキシ化合物
本発明の安定化剤の組合せは、少なくとも一種類のエポキシ化脂肪酸エステルを含むのも好ましい。天然原料からの脂肪酸のエステル（脂肪酸グリセリド）は、特にここで用いることができ、それらの例は、大豆油、又は菜種油である。しかし、エポキシ化オレイン酸ブチルのような合成生成物を用いることもできる。エポキシ化ポリブタジエン及びポリイソプレン、もし適当ならば部分的にヒドロキシル化した形態のもの、又は単独重合体又は共重合体の形態のアクリル酸グリシジル及びメタクリル酸グリシジルを用いることもできる。これらのエポキシ化合物は、アルミノ塩化合物に適用されていてもよく、これに関しては、ＤＥ−Ａ−４  ０３１  ８１８も参照されたい。
【０１１３】
酸化防止剤
アルキル化モノフェノール、例えば、２，６−ジ−ｔ−ブチル−４−メチルフェノール、アルキルチオメチルフェノール、例えば、２，４−ジオクチルチオメチル−６−ｔ−ブチルフェノール、アルキル化ヒドロキノン、例えば２，６−ジ−ｔ−ブチル−４−メトキシフェノール、ヒドロキシル化チオジフェニルエーテル、例えば、２，２’−チオビス（６−ｔ−ブチル−４−メチルフェノール）、アルキリデンビスフェノール、例えば、２，２’−メチレンビス（６−ｔ−ブチル−４−メチルフェノール）、ベンジル化合物、例えば、３，５，３’，５’−テトラ−ｔ−ブチル−４，４’−ジヒドロキシジベンジルエーテル、ヒドロキシベンジル化マロネート、例えば、ジオクタデシル２，２−ビス（３，５−ジ−ｔ−ブチル−２−ヒドロキシベンジル）マロネート、ヒドロキシベンジル芳香族、例えば１，３，５−トリス（３，５−ジ−ｔ−ブチル−４−ヒドロキシベンジル）−２，４，６−トリメチルベンゼン、トリアジン化合物、例えば、２，４−ビスオクチルメルカプト−６−（３，５−ジ−ｔ−ブチル−４−ヒドロキシアニリノ）−１，３，５−トリアジン、ホスホン酸エステル及びホスホナイト（ｐｈｏｓｐｈｏｎｉｔｅ）、例えば、ホスホン酸ジメチル２，５−ジ−ｔ−ブチル−４−ヒドロキシベンジル、アシルアミノフェノール、例えば、４−ヒドロキシラウルアニリド、一又は多価アルコールと、β−（３，５−ジ−ｔ−ブチル−４−ヒドロキシフェニル）プロピオン酸とのエステル、β−（５−ｔ−ブチル−４−ヒドロキシ−３−メチルフェニル）プロピオン酸とのエステル、β−（３，５−ジシクロヘキシル−４−ヒドロキシフェニル）プロピオン酸とのエステル、３，５−ジ−ｔ−ブチル−４−ヒドロキシフェニル酢酸とのエステル、β−（３，５−ジ−ｔ−ブチル−４−ヒドロキシフェニル）プロピオン酸のアミド、例えば、Ｎ，Ｎ’−ビス（３，５−ジ−ｔ−ブチル−４−ヒドロキシフェニルプロピオニル）ヘキサメチレンジアミン、ビタミンＥ（トコフェロール）、及び誘導体。
【０１１４】
用いることができる酸化防止剤の量の例は、ＰＶＣ１００重量部に基づき、０．０１〜１０重量部であり、０．１〜１０重量部であるのが有利であり、特に０．１〜５重量部である。
【０１１５】
ＵＶ吸収剤及び光安定化剤
これらの例は、２−（２’−ヒドロキシフェニル）ベンゾトリアゾール、例えば、２−（２’−ヒドロキシ−５’−メチルフェニル）ベンゾトリアゾール、２−ヒドロキシベンゾフェノン、非置換又は置換安息香酸のエステル、例えば、サリチル酸４−ｔ−ブチルフェニル、サリチル酸フェニル、アクリル酸エステル、ニッケル化合物、オキサルアミド、例えば、４，４’−ジオクチルオキシオキサニリド、２，２’−ジオクチルオキシ−５，５’−ジ−ｔ−ブチルオキサニリド、２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、立体障害アミン、例えば、セバシン酸ビス（２，２，６，６−テトラメチルピペリジン−４−イル）、コハク酸ビス（２，２，６，６−テトラメチルピペリジン−４−イル）である。
【０１１６】
発泡剤
発泡剤の例は、有機アゾ化合物及び有機ヒドラゾ化合物、テトラゾール、オキサジン、イサト酸無水物、及びソーダ及び炭酸水素ナトリウムである。アゾジカルボナミド及び炭酸水素ナトリウム及びそれらの混合物が好ましい。
【０１１７】
衝撃変性剤及び処理助剤、ゲル化剤、静電防止剤、殺生物剤、金属不活性化剤、光学的明るさ増加剤、難燃剤、凝集防止剤、相容性化剤の定義及び例は、Ｒ．ゲヒテル、Ｈ．ミュラー、「プラスチック添加剤」（Ｋｕｎｓｔｓｔｏｆｆａｄｄｉｔｉｖｅ）（Ｐｌａｓｔｉｃｓ  Ａｄｄｉｔｉｖｅｓ）、カール・ハンサー出版、第３版（１９８９）；Ｈ．ツヴァイフェル（Ｚｗｅｉｆｅｌ）、「プラスチック添加剤便覧」（Ｐｌａｓｔｉｃｓ  Ａｄｄｉｔｉｖｅｓ  Ｈａｎｄｂｏｏｋ）、カール・ハンサー出版、第５版（２００１）；及びＥ．Ｊ．ウイルソン（Ｗｉｌｓｏｎ）、「塩化ビニル配合便覧」（Ｈａｎｄｂｏｏｋ  ｏｆ  Ｐｏｌｙｖｉｎｙｌ  Ｃｈｌｏｒｉｄｅ  Ｆｏｒｍｕｌａｔｉｎｇ）、Ｊ．Ｗｉｌｅｙ＆Ｓｏｎｓ、（１９９３）；及びＧ．プリチャード（Ｐｒｉｔｃｈａｒｄ）「プラスチック添加剤」（Ｐｌａｓｔｉｃｓ  Ａｄｄｉｔｉｖｅｓ）、Ｃｈａｐｍａｎ＆Ｈａｌｌ、ロンドン、第１版（１９９８）に記載されている。
衝撃改良剤は、Ｊ．Ｔ．ラッツ（Ｌｕｔｚ）、Ｄ．Ｌ．デュンケルベルガー（Ｄｕｎｋｅｌｂｅｒｇｅｒ）「ＰＶＣのための衝撃改良剤」（Ｉｍｐａｃｔ  Ｍｏｄｉｆｉｅｒｓ  ｆｏｒ  ＰＶＣ）、Ｊｏｈｎ  Ｗｉｌｌｙ＆Ｓｏｎｓ、（１９９２）にも詳細に記述されている。
【０１１８】
本発明は、更に塩素含有重合体を含み、本発明の安定化剤混合物を含む組成物を与える。
【０１１９】
塩素含有重合体で安定化を達成するために、これらの組成物で一般式（Ｉ）の化合物の使用量は、ＰＶＣ１００重量部に基づき、０．０１〜１０重量部であるのが有利であり、好ましくは、０．０５〜５重量部、特に０．１〜２重量部である。
【０１２０】
塩素含有重合体で安定化を達成するために、これらの組成物で一般式（ＩＩ）の化合物の使用量は、ＰＶＣ１００重量部に基づき、０．０１〜１０重量部であるのが有利であり、好ましくは、０．０５〜５重量部、特に０．１〜２重量部である。
【０１２１】
塩素含有重合体で安定化を達成するために、これらの組成物で一般式（ＩＩＩ）の化合物の使用量は、ＰＶＣ１００重量部に基づき、０．０１〜１０重量部であるのが有利であり、好ましくは、０．０５〜５重量部、特に０．１〜２重量部である。
【０１２２】
用いることができる過塩素酸塩の使用量の例は、ＰＶＣ１００重量部に基づき、０．００１〜５重量部であり、０．０１〜３重量部であるのが有利であり、特に好ましくは、０．０１〜２重量部である。
【０１２３】
安定化される塩素含有重合体の例は、塩化ビニル、塩化ビニリデンの重合体、塩化ビニル単位を含む構造体をもつビニル樹脂、例えば塩化ビニルと脂肪酸のビニルエステル、特に酢酸ビニルとの共重合体、塩化ビニルと、アクリル酸又はメタクリル酸のエステル及びアクリロニトリルとの共重合体、塩化ビニルと、ジエン化合物及び不飽和ジカルボン酸又はそれらの無水物との共重合体、例えば、塩化ビニルと、マレイン酸ジエチル、フマール酸ジエチル、又は無水マレイン酸との共重合体、後塩素化重合体、及び塩化ビニルの共重合体、塩化ビニル及び塩化ビニリデンと、不飽和アルデヒド、ケトン、その他、例えば、アクロレイン、クロトンアルデヒド、ビニルメチルケトン、ビニルメチルエーテル、ビニルイソブチルエーテル等との共重合体；塩化ビニリデンの重合体、及びそれと塩化ビニル及び他の重合可能な化合物との共重合体；クロロ酢酸ビニル及びジクロロジビニルエーテルの重合体；酢酸ビニルの塩素化重合体、アクリル酸エステルとα−置換アクリル酸との塩素化重合体；塩素化スチレン、例えばジクロロスチレンの重合体；塩素化ゴム；エチレンの塩素化重合体；クロロブタジエンの後塩素化重合体、及びこれらと塩化ビニルとの共重合体、塩素化天然又は合成ゴム；及び言及した重合体と、それら自身、又は他の重合可能な化合物との混合物である。本発明の目的から、ＰＶＣは、重合可能な化合物、例えば、アクリロニトリル、酢酸ビニルとの共重合体、又はＡＢＳが含まれ、それらは懸濁重合体、塊状重合体、又は他のエマルジョン重合体でもよい。ＰＶＣ単独重合体が好ましく、ポリアクリレートとの組合せも好ましい。
【０１２４】
他の可能な重合体は、ＰＶＣと、ＥＶＡ、ＡＢＳ、又はＭＢＳとのグラフト重合体である。他の好ましい物質は、上述の単独重合体と共重合体との混合物であり、特に塩化ビニル単独重合体と、他の熱可塑性及び（又は）エラストマー重合体との混合物、特にＡＢＳ、ＭＢＳ、ＮＢＲ、ＳＡＮ、ＥＶＡ、ＣＰＥ、ＭＢＡＳ、ＰＭＡ、ＰＭＭＡ、ＥＰＤＭ、又はポリラクトンとの混合物、特にＡＢＳ、ＮＢＲ、ＮＡＲ、ＳＡＮ、及びＥＶＡからなる群からのものとの混合物である。共重合体について用いた省略記号は、専門家にはよく知られており、次の意味を有する：ＡＢＳ：アクリロニトリル・ブタジエン・スチレン；ＳＡＮ：スチレン・アクリロニトリル；ＮＢＲ：アクリロニトリル・ブタジエン；ＮＡＲ：アクリロニトリル・アクリレート；ＥＶＡ：エチレン・酢酸ビニル。他の可能な重合体は、特にアクリレートに基づくスチレン・アクリロニトリル共重合体である（ＡＳＡ）。これに関連して好ましい成分は、成分（ｉ）及び（ｉｉ）として、２５〜７５重量％のＰＶＣ及び７５〜２５重量％の言及した共重合体の混合物を含む重合体組成物である。特に重要な成分は、（ｉ）１００重量部のＰＶＣ、及び（ｉｉ）０〜３００重量部のＡＢＳ及び（又は）ＳＡＮ変性ＡＢＳ、及び０〜８０重量部の共重合体、ＮＢＲ、ＮＡＲ、及び（又は）ＥＶＡ、特にＥＶＡから構成された組成物である。本発明の目的から、塩素含有重合体、特に上で一層詳細に記述した重合体で、処理、使用、又は貯蔵により劣化している重合体のリサイクルされた材料を安定化することもできる。ＰＶＣのリサイクルされた材料が特に好ましい。
【０１２５】
本発明により同時に用いることができる化合物及び塩素含有重合体は専門家によく知られており、Ｒ．ゲヒテル、Ｈ．ミュラー、「プラスチック添加剤」（Ｋｕｎｓｔｓｔｏｆｆａｄｄｉｔｉｖｅ）（Ｐｌａｓｔｉｃｓ  Ａｄｄｉｔｉｖｅｓ）、カール・ハンサー出版、第３版（１９８９）；ＤＥ  １９７  ４１  ７７８、及びＥＰ−Ａ−９９  １０５  ４１８．０（０３．１７．１９９９）（それらの記載は参考のためここに入れてある）に詳細に記述されている。
【０１２６】
塩素含有重合体組成物のための本発明の安定化剤系は、非可塑化、又は可塑剤を含まない、又は実質的に可塑剤を含まない組成物によって表される。
【０１２７】
本発明の組成物は、非可塑化配合物の形で、中空物品（瓶）、包装用フォイル（ｆｏｉｌ）（熱成型性フォイル）、吹き込みフォイル、防護パッドフォイル（自動車）、パイプ、発泡体、大型プロファイル（ｐｒｏｆｉｌｅ）（窓枠）、薄い壁型プロファイル、構造プロファイル、外側被覆、建具、オフィスフォイル、及び装置ケース（コンピューター、家庭用機器）に特に適している。可塑化配合物の形で好ましい他の組成物は、ワイヤー被覆材料、ケーブル絶縁体、装飾フォイル、屋根葺き材料、発泡体、農業用シート、ホース、密封用プロファイル、オフィスフォイル、空気支持構造体のためのシートに適している。
【０１２８】
プラスチゾルの形態で本発明の組成物を使用する例は、合成皮革、床材、織物被覆、壁覆い、金属被覆（コイル被覆）、及びモーター乗り物のための下側保護材である。本発明の組成物のシンターされた（ｓｉｎｔｅｒｅｄ）ＰＶＣ用途の例は、潤滑剤、金属被覆、及びフォイル被覆、及びＥＰＶＣセクタ（ｓｅｃｔｏｒ）中のルビサーム（Ｌｕｖｉｔｈｅｒｍ）フォイルである。
【０１２９】
安定化剤は、次の方法で配合するのが有利であろう：エマルジョン又は分散物の形態（可能な形態の一例はペースト状混合物の形態であり、その供給形態での本発明の組合せの利点は、ペーストの安定性である）；添加成分の混合中の乾燥混合物、又は重合体混合物の形態；処理装置（例えば、カレンダー、混合機、混練機、押し出し機等）へ直接添加することにより、又は一パック系の形で塵を含まない状態での溶液又は溶融物、又はフレーク、又は粒子／ペレットの形態。
【０１３０】
本発明により与えられる本発明の安定化されたＰＶＣのようなものは、それ自体既知のやり方で製造することができ、この目的のため、本発明の安定化剤混合物、及び、もし適当ならば、他の添加剤を、上述の処理装置のようなそれ自体既知の装置を用いてＰＶＣと混合する。ここでの安定化は、個々に、又は混合物として、さもなければマスターバッチとして知られている形態で添加することができる。
【０１３１】
本発明によって安定化されたＰＶＣは、既知の方法により希望の形へ変えることができる。これらの方法の例は、粉砕、カレンダー掛け、押出し、射出成形、紡糸、又はその他押出し吹き込み成形である。安定化ＰＶＣは発泡体を与えるように処理することもできる。
【０１３２】
例として、本発明により安定化されたＰＶＣは、中空物品（瓶）、包装用フォイル（熱成型性フォイル）、吹き込みフォイル、パイプ、発泡体、大型プロファイル（窓枠）、薄い壁型プロファイル、構造プロファイル、外側被覆、建具、オフィスフォイル、及び装置ケース（コンピューター、家庭用機器）に特に適している。
本発明のＰＶＣは、半固体及び可塑化配合物のために特に適しており、特にワイヤー被覆材料、ケーブル絶縁体のための可塑化配合物の形で適しており、それが特に好ましい。半固体配合物の形態では、本発明のＰＶＣは、装飾フォイル、発泡体、農業用シート、ホース、密封用プロファイル、及びオフィスフォイルのために特に適している。
【０１３３】
プラスチゾルの形態で本発明のＰＶＣを使用する例は、合成皮革、床材、織物被覆、壁、覆い、金属被覆、コイル被覆、及びモーター乗り物のための下側保護材である。
【０１３４】
本発明により安定化されたシンターされたＰＶＣの用途の例は、プラスチゾル配合物、半固体配合物、及び可塑化配合物については、潤滑用被覆及びコイル被覆である。これに関連して更に詳細な点については、Ｗ．ベッカー（Ｂｅｃｋｅｒ）、Ｈ．ブラウン（Ｂｒａｕｎ）「プラスチック便覧ＰＶＣ」（Ｋｕｎｓｔｓｔｏｆｆｈａｎｄｂｕｃｈ  ＰＶＣ）（Ｐｌａｓｔｉｃｓ  ｈａｎｄｂｏｏｋ  ＰＶＣ）、カール・ハンサー出版、第２版（１９８５）、第２／２巻、第１２３６頁〜第１２７７頁を参照されたい。
【０１３５】
下の実施例は、本発明を例示するが、それを限定するものではない。明細書の他の所と同様に、部及び％に関連したデーターは、重量に基づく。
【０１３６】
（実施例）
試験配合物の組成を、下の表の中に与える。データーは、ＰＶＣ樹脂の１００重量部に基づく重量部で与えられている。
【０１３７】
夫々の乾燥混合物から出発して、配合物に従ってストリップを押出すのに実験式押出し機を用いた。ストリップを製造するため、ＰＶＣ粉末混合物及び言及した添加剤を、慣用的高温／低温混合技術により調製し、二軸押出機中で均質化し、プラスチック状にした。
【０１３８】
押出しパラメーターは、次の通りである：ウエバー（Ｗｅｂｅｒ）ＣＥ−３、円錐型二軸押出機：スクリュー回転速度、１３ｒｐｍ、個々の領域で温度制御：バレル区分、領域１、１７０℃；領域２、１６５℃；領域３、１７０℃；及び領域４、１８０℃。ダイス温度は１９０℃に調節した。ダイス形状：５０×２ｍｍ。
【０１３９】
初期の色は、ＡＳＴＭ  Ｄ１９２５−７０に従い黄色指数（ＹＩ）として決定した。結果を下の表に与える。低いＹＩ値は、良好な安定化を意味する。
【０１４０】
長期安定性は、更にＤＩＮ  ＶＤＥ  ０４７２に従い熱安定性の決定により決定した。ここでは試験片を、油浴中に入れたガラス管中で２００℃に加熱した。管の底は溶融密封されており〔ダルムスタットのペコ・ラボルベダルフ社（Ｐｅｃｏ−Ｌａｂｏｒｂｅｄａｒｆ  ＧｍｂＨ）からのＡＲガラス〕、汎用ｐＨ指示紙の目に見える赤色着色が観察された（ｐＨ３に相当する）時間を決定した。
【０１４１】
ＰＶＣの安定性を、更にＤＩＮ  ５３３８１、シート３に基づく方法により行なった脱塩化水素試験（ＤＨＣ試験）により決定した。ここで、脱塩化水素曲線が２００μＳ／ｃｍの伝導度へ上昇するのに必要な時間を１８０℃で測定した。
【０１４２】
例１
【０１４３】
【表１】
0004711284.tif 000008
【０１４４】
ＰＶＣシン・エツ（Ｓｈｉｎ  Ｅｔｓｕ）６７０４、Ｋ値６７（シン・エツによる）。
化合物１＝９％のＮａＣｌＯ４、４５％のＣａＣＯ３、４０％のＣａＳｉＯ３、６％のＨ２Ｏから構成された混合物。
マークルーブ（Ｍａｒｋｌｕｂｅ）３６７＝パラフィンワックス〔クロンプトン（Ｃｒｏｍｐｔｏｎ）による〕。
リコワックス（Ｌｉｃｏｗａｘ）ＰＥ５２０＝ポリエチレンワックス〔クラリアント（Ｃｌａｒｉａｎｔ）による〕。
ＡＣ  ６２９  Ａ＝酸化ポリエチレンワックス〔ハニーウエル（Ｈｏｎｅｙｗｅｌｌ）による〕。
ＴＥＡ＝市販製品の形のトリエタノールアミン。
１，３−ジメチル−４−アミノウラシル、市販製品のもの。
【０１４５】
表から、本発明の組成物Ａ６は、比較混合物と比較すると、驚くべき安定化作用を有することがわかる。このことは、明らかに本発明の目的である初期色の改良を明らかに満足している。処理性を評価するためには、充分な処理安定性を与えるのに、試験片の初期色が特に重要である。ここではＹＩ値の僅かな違いでも関係がある。構造（Ｉ）の化合物と、構造（ＩＩ）の化合物との組合せの特別な効果は、ここでは顕著であると思われる。式（Ｉ）の化合物は、単独で用いると、比較例Ａ４及びＡ５によって示されるように、ＰＶＣの初期色に対する満足な効果をもたない。例Ａ６に示したように、式（ＩＩ）の化合物と組合せた場合にのみ相乗的効果が発揮される。ウラシルと組合せてアルカノールアミンを使用することによる重合体の安定化は、本発明の例Ａ７で示したように、過塩素酸塩の添加により更に一層増大することができることも解る。
【０１４６】
例２
【０１４７】
【表２】
0004711284.tif 000009
【０１４８】
ＰＶＣシン・エツ６７０４、Ｋ値６７（シン・エツによる）。
化合物１＝９％のＮａＣｌＯ４、４５％のＣａＣＯ３、４０％のＣａＳｉＯ３、６％のＨ２Ｏから構成された混合物。
マークルーブ３６７＝パラフィンワックス（クロンプトンによる）。
リコワックスＰＥ５２０＝ポリエチレンワックス（クラリアントによる）。
ＡＣ  ６２９  Ａ＝酸化ポリエチレンワックス（ハニーウエルによる）。
ＴＥＡ＝市販製品の形のトリエタノールアミン。
【０１４９】
本発明の組成物Ｂ３は、比較混合物と比較すると、改良された安定剤作用を有することが表から解る。このことは、本発明の目的である初期色の改良を明らかに満足している。処理性を評価するためには、試験片の初期色の範囲が特に重要である。構造（Ｉ）の化合物と、構造（ＩＩＩ）の化合物との組合せの特別な効果は、ここでは顕著であると思われる。
【０１５０】
例３／１
次の配合物を、混合ロールで５分間１８０℃で圧延した。形成された圧延シートを用いて、予熱されたマルチデイライト（ｍｕｌｔｉ  ｄａｙｌｉｇｈｔ）シートプレスで１８０℃で加圧シートを形成した。加圧シートの厚さは１ｍｍであり、加圧時間は１分であった。黄色指数をＡＳＴＭ  Ｄ１９２５−７０により決定した。低いＹＩ値は良好な安定化を意味し、夫々初期色に関する。大きな％は良好な透明性を意味する。
【０１５１】
【表３】
0004711284.tif 000010
【０１５２】
エビポル（Ｅｖｉｐｏｌ）５７３０ＰＶＣ、Ｋ値５７（ＥＶＣによる）。
パラロイド（Ｐａｒａｌｏｉｄ）Ｋ  １７５／Ｋ  １２０Ｎ＝アクリレート処理助剤〔ローム・アンド・ハース（Ｒｏｈｍ＆Ｈａａｓ）による〕。
パラロイド  ＢＴＡ  ＩＩＩ／Ｎ２＝メタクリレート・ブタジエン・スチレン変性剤（ローム・アンド・ハースによる）。
Ｅワックス＝エステルワックス／モンタンワックス（クラリアントによる）。
ロキシオール（Ｌｏｘｉｏｌ）Ｇ１６＝脂肪酸部分エステル〔ヘンケル（Ｈｅｎｋｅｌ）による〕。
ＮａＰ／Ｈ２Ｏ＝３０％強度過塩素酸ナトリウム水溶液。
マーク（Ｍａｒｋ）ＣＨ３００＝混合アリール／アルキル亜燐酸エステル（クロンプトンによる）。
ＴＥＡ＝市販製品の形のトリエタノールアミン。
【０１５３】
本発明の組成物Ｃ５は、比較混合物と比較すると、安定剤作用の改良を与えることが表から解る。ウラシルと組合せてアルカノールアミンを使用することによる重合体の安定化は、本発明の例Ｃ７で示したように、亜リン酸エステルを添加することにより更に一層増大することができることも解る。
【０１５４】
例３／２
配合物を、混合ロールで５分間１８０℃で圧延した。形成された圧延シートを用いて、予熱されたマルチデイライト・シートプレスで１８０℃で加圧シートを形成した。加圧シートの厚さは１ｍｍであり、加圧時間は１分であった。黄色指数をＡＳＴＭ  Ｄ１９２５−７０により決定した。低いＹＩ値は良好な安定化を意味し、夫々初期色に関する。大きな％は良好な透明性を意味する。
【０１５５】
【表４】
0004711284.tif 000011
【０１５６】
エビポルＳＨ５７３０ＰＶＣ、Ｋ値５７（ＥＶＣによる）。
パラロイド  Ｋ１７５／Ｋ  １２０Ｎ＝アクリレート処理助剤（ローム・アンド・ハースによる）。
パラロイド  ＢＴＡ  ＩＩＩ／Ｎ２＝メタクリレート・ブタジエン・スチレン変性剤（ローム・アンド・ハースによる）。
Ｅワックス＝エステルワックス／モンタンワックス（クラリアントによる）。
ロキシオールＧ１６＝グリセロールの脂肪酸部分エステル（ヘンケルによる）。
ＮａＰ／Ｈ２Ｏ＝３０％強度過塩素酸ナトリウム水溶液。
亜燐酸エステル、マークＣＨ３００＝混合アリール／アルキル亜燐酸エステル（クロンプトンによる）。
ＴＥＡ＝市販製品の形のトリエタノールアミン。
【０１５７】
本発明の組成物Ｃ１０及びＣ１１は、比較混合物と比較すると、安定剤作用の改良を与えることが表から解る。ウラシルと組合せてアルカノールアミンを使用することによる重合体の安定化は、本発明の例Ｃ１２で示したように、亜燐酸エステルを添加することにより更に一層増大することができることも解る。
【０１５８】
例４
次の配合物を、混合ロールで５分間１８０℃で圧延した。形成された圧延シートを用いて、予熱されたマルチデイライト・シートプレスで１８０℃で加圧シートを形成した。加圧シートの厚さは１ｍｍであり、加圧時間は１分であった。黄色指数をＡＳＴＭ  Ｄ１９２５−７０により決定した。低いＹＩ値は良好な安定化を意味し、夫々初期色に関する。大きな％は良好な透明性を意味する。コンゴーレッド（Ｃｏｎｇｏ  Ｒｅｄ）値は、ＤＩＮ  ４７３／８１１／３／２により２００℃で決定した。高い精密な値は、試験片の良好な熱安定性を意味する。２００μＳ／ｃｍの伝導度に到達するのにかかった時間を測定した。この脱塩化水素試験（ＤＨＣ）による値が大きい程、安定化はよい。
【０１５９】
【表５】
0004711284.tif 000012
【０１６０】
エビポル７０２０ＰＶＣ、Ｋ値７０（ＥＶＣによる）。
ＤＥＨＰ＝市販製品の形のフタル酸ジ−２−エチルヘキシル。
ＮａＰ／ＢＤＧ＝ブチルジグリコール中に入れた３０％強度過塩素酸ナトリウム溶液。
ＴＥＡ＝市販製品の形のトリエタノールアミン。
ジエタノールソイアミン＝市販製品の形のビス（２−ヒドロキシエチル）ソイアミン。
１，３−ジブチル−４−アミノウラシル。
ＡＣ  ６２９  Ａ＝酸化ポリエチレンワックス（ハニーウエルによる）。
【０１６１】
本発明の組成物Ｄ５及びＤ８は、比較混合物と比較すると、改良された安定剤作用を有することが表から解る。
【０１６２】
例５
配合物を、混合ロールで５分間１８０℃で圧延した。形成された圧延シートを用いて、予熱されたマルチデイライト・シートプレスで１８０℃で加圧シートを形成した。加圧シートの厚さは１ｍｍであり、加圧時間は１分であった。黄色指数をＡＳＴＭ  Ｄ１９２５−７０により決定した。低いＹＩ値は良好な安定化を意味し、夫々初期色に関する。大きな％は良好な透明性を意味する。
【０１６３】
【表６】
0004711284.tif 000013
【０１６４】
エビポル  ＳＨ  ７０２０  ＰＶＣ、Ｋ値７０（ＥＶＣによる）。
ＤＥＨＰ＝市販製品の形のフタル酸ジ−２−エチルヘキシル。
ＮａＰ／ＢＤＧ＝ブチルジグリコール中に入れた３０％強度過塩素酸ナトリウム溶液。
ロキシオール  Ｇ  ７１  Ｓ＝多成分エステル潤滑剤（ヘンケルによる）。
ＴＥＡ＝市販製品の形のトリエタノールアミン。
ジエタノールソイアミン＝市販製品の形のＥＳ−２。
ＴＩＰＡ＝市販製品の形のトリイソプロパノールアミン。
【０１６５】
本発明の組成物Ｅ４、Ｅ６、及びＥ８は、比較混合物と比較すると、安定剤作用の改良を与えることが表から解る。本発明の例Ｅ９、Ｅ１０、及びＥ１１で示したように、重合体の安定化は、過塩素酸塩を添加することにより更に一層増大することができることも解る。